(57)【要約】  本発明は、特定の含水量を有する部分的に膨潤した吸収性ゲル化ポリマーをコーティング剤のような処理剤により処理し、及び続いて少なくとも一部分の水を除去することにより、表面処理された吸収性ゲル化材料を製造するための方法を対象とする。処理剤はそのため、典型的には、ポリマー又はその一部分の上に殻を形成し、これはポリマーが水中で膨潤する時に伸張することができ；そのため処理の殻又はコーティングは、ポリマーが液体、例えば水又は塩水中で膨潤する時に、コーティングが湿潤状態で伸張できるために破裂しない。処理剤は、好ましくはエラストマーのポリマー材料を含む。本発明はまた、本発明の方法により得られる表面処理された吸収性ゲル化材料、及びこうした材料を含む製品、例えば使い捨て吸収性物品に関する。【特許請求の範囲】
【請求項１】
水膨潤性ポリマーを含む表面処理された吸収性ゲル化材料を製造するための方法であって、前記方法が：
ａ）吸収性ゲル化材料の１ｇ当たり少なくとも４ｇの液体、典型的には水を含有する吸収性ゲル化材料を得る工程；
ｂ）工程ａ）の前記吸収性ゲル化材料の前記表面を処理剤を用いて処理する工程；
ｃ）工程ｂ）と同時に又はそれに続いて、前記水の少なくとも一部分を前記吸収性ゲル化材料から除去して、５０重量％未満の水分を含有する表面処理された吸収性ゲル化材料を得る工程、を含む方法。
【請求項２】
水膨潤性ポリマーを含む表面処理された吸収性ゲル化材料を製造するための方法であって、前記方法が：
ａ．吸収性ゲル化材料の１ｇ当たり少なくとも１．０ｇの水を含有し、及び少なくとも６０ｇ／ｇのＣＣＲＣを有する吸収性ゲル化材料を得る工程；
ｂ．工程ａ）の前記吸収性ゲル化材料の前記表面を処理剤を用いて処理する工程；
ｃ．工程ｂ）と同時に又はそれに続いて、前記水の少なくとも一部分を前記吸収性ゲル化材料から除去して、５０重量％未満の水分を含有する表面処理された吸収性ゲル化材料を得る工程、を含む方法。
【請求項３】
工程ａ）の前記吸収性ゲル化材料が固体形態であり、好ましくは粒子、繊維、球体、フレーク、立方体、円盤、小板状体、及び/又は凝集物の形態である、請求項１又は２に記載の方法。
【請求項４】
工程ｂ）において前記処理剤が架橋剤を含み、並びに前記剤により前記吸収性ゲル化材料の前記表面が少なくとも部分的に架橋される及び／又は表面架橋される、請求項１〜３のいずれか一項に記載の方法。
【請求項５】
工程ｂ）において前記処理剤が重合可能な材料を含む、請求項１〜４のいずれか一項に記載の方法。
【請求項６】
工程ｂ）において前記処理剤がコーティング剤を含み、及び前記吸収性ゲル化材料の前記表面がコーティングされる、請求項１〜５のいずれか一項に記載の方法。
【請求項７】
前記コーティング剤が、ポリマー材料、好ましくはエラストマー材料を含む、請求項６に記載の方法。
【請求項８】
前記コーティング剤が、少なくとも２００％、好ましくは少なくとも５００％、より好ましくは少なくとも１０００％の湿潤状態で破断するための伸長を有するポリマーのエラストマー材料を含む、請求項６又は７に記載の方法。
【請求項９】
前記コーティング剤が、少なくとも１ＭＰａ、好ましくは少なくとも３ＭＰａ、及び最も好ましくは少なくとも５ＭＰａの湿潤状態での破断時の引張応力を有するポリマーのエラストマー材料を含む、請求項６〜８のいずれか一項に記載の方法。
【請求項１０】
前記ポリマーのエラストマー材料が、少なくとも約０．１ＭＰａ、好ましくは少なくとも約０．２ＭＰａ、より好ましくは少なくとも約０．５ＭＰａ、及び最も好ましくは少なくとも約１ＭＰａの湿潤状態で破断するための平均弾性率を有する、請求項６〜９のいずれか一項に記載の方法。
【請求項１１】
工程ｂ）において、前記材料の少なくとも一部分の前記表面上に殻が形成され、好ましくは前記材料の前記一部分が固体形態であり、前記殻が１μｍ〜１００μｍ、より好ましくは１μｍ〜２０μｍの平均キャリパーを有する、請求項１〜１０のいずれか一項に記載の方法。
【請求項１２】
吸収性ゲル化材料、又はそれへの前駆体、水及び処理剤を混合することにより、工程ａ）及びｂ）が同時に実行される、請求項１〜１１のいずれか一項に記載の方法。
【請求項１３】
前記吸収性ゲル化材料に処理剤の水溶液又は水性分散体を接触させることにより、好ましくは噴霧することにより、工程ｂ）が実行されるか、又は工程ａ）及びｂ）が共に実行される、請求項１〜１１のいずれか一項に記載の方法。
【請求項１４】
工程ｃ）において、工程ｂ）の前記結果として得られる材料が、真空及び／又は少なくとも６０℃、好ましくは少なくとも１００℃、より好ましくは少なくとも約１４０℃であるが、３００℃未満である温度を、好ましくは少なくとも５分間、又は更には少なくとも３０分間受ける、請求項１〜１３のいずれか一項に記載の方法。
【請求項１５】
前記乾燥工程ｃ）に続いて、前記結果として得られる表面処理された水膨潤性ポリマーが、温度処理により又は照射により硬化される、請求項１〜１４のいずれか一項に記載の方法。
【請求項１６】
請求項１〜１５のいずれか一項に記載の方法により得られる、表面処理された吸収性ゲル化材料。
【請求項１７】
処理剤として、コーティング剤の天然又は合成のエラストマーのポリマー材料、好ましくは、天然ゴム、合成ゴム、及び３５℃で弾性である熱可塑性エラストマーの群から選択されるエラストマーのポリマー材料を含む、請求項１６に記載の表面処理された吸収性ゲル化材料。
【請求項１８】
処理剤として、エチレン、ビニル化合物多価不飽和モノマー、ポリウレタン、ポリエーテル、ポリジメチルシロキサン、及び／又はタンパク質の１つ以上のポリマー、コポリマー、及び／又はブロックコポリマーを含み、これが化学置換基により、好ましくはヒドロキシル置換基及び／又はカルボキシレート置換基により所望によりグラフトされてもよい及び／又は（部分的に）変性されてもよい、請求項１７に記載の表面処理された吸収性ゲル化材料。
【請求項１９】
前記処理剤が、前記材料の０．５重量％〜５０重量％の量で存在するように適用されてなる、請求項１６〜１８のいずれか一項に記載の固体又は粒子状の表面処理された吸収性ゲル化材料。
【請求項２０】
表面処理として、皺の寄っているコーティング又は殻を有する、請求項１６〜１９のいずれか一項に記載の表面処理された吸収性ゲル化材料。
【請求項２１】
請求項１６〜２０のいずれか一項に記載の前記表面処理された吸収性ゲル化材料を含む、使い捨て吸収性物品のために好適な吸収性構造体。
【請求項２２】
請求項１６〜２１のいずれか一項に記載の前記表面処理された吸収性ゲル化材料又は吸収性構造体を含む、使い捨て吸収性物品。
【発明の詳細な説明】
【技術分野】
【０００１】
本発明は、特定の含水量を有する吸収性ゲル化ポリマーを表面架橋剤又はコーティング剤のような処理剤により処理し、及び続いて少なくとも一部分の水を除去することにより、表面処理された吸収性ゲル化材料を製造するための方法を対象とする。処理剤は典型的には、ポリマー上又はその一部分の上に殻を形成し、これはポリマーが水中で膨潤する時に伸張することができ；そのため処理の殻又はコーティング剤は、ポリマーが液体、例えば水又は塩水中で膨潤する時に、コーティングが湿潤状態で伸張できるために破裂しない。処理剤は、好ましくはエラストマーのポリマー材料を含む。本発明はまた、本発明の方法により得られる表面処理された吸収性ゲル化材料、及びこうした材料を含む製品、例えば使い捨て吸収性物品に関する。
【背景技術】
【０００２】
おむつのような使い捨て吸収性物品の重要な構成成分は、水膨潤性ポリマーを含む吸収性コア構造体であり、この水膨潤性ポリマーは、典型的にはヒドロゲル形成水膨潤性ポリマーであって、吸収性ゲル化材料、ＡＧＭ、又は超吸収性ポリマー、若しくはＳＡＰとも呼ばれる。このポリマー材料は、多量の体液、例えば尿をその使用中に物品が吸収及び収容できることを確実にし、そのため再湿潤を減少し及び皮膚の良好な乾燥を提供する。
【０００３】
特に有用な水膨潤性ポリマー材料又はＳＡＰは多くの場合、不飽和カルボン酸又はその誘導体、例えばアクリル酸、アクリル酸のアルカリ金属（例えば、ナトリウム及び／又はカリウム）アクリル酸のアンモニウム塩、アルキルアクリレートなどを、相対的に少量の二官能性又は多官能性モノマー、例えばＮ，Ｎ’−メチレンビスアクリルアミド、トリメチロールプロパントリアクリレート、エチレングリコールジ（メタ）アクリレート、又はトリアリルアミンの存在下で初めに重合することにより製造される。二官能性又は多官能性モノマー材料は、ポリマー鎖を軽度に架橋する役目をし、それによりそれらを非水溶性ではあるが、水膨潤性にする。これらの軽度に架橋した吸収性ポリマーは、ポリマー主鎖に結合した複数のカルボキシル基を含有する。これらのカルボキシル基は、架橋されたポリマーネットワークにより体液の吸収のための駆動力を生み出すと、一般に考えられている。
【０００４】
加えて、ポリマー粒子は多くの場合、特に乳児のおむつ中への適用において、それらの特性を改善するために、表面架橋「コーティング」を外側表面上に形成するように処理される。
【０００５】
吸収性部材及び物品、例えば使い捨ておむつにおいて吸収剤として有用な水膨潤性（ヒドロゲル形成）ポリマーは、十分に高い収着能、並びに十分に高いゲル強度を有することが必要である。収着能は、吸収性ポリマーが、吸収性物品の使用中に遭遇する著しい量の水性体液を吸収できるように十分に高いことが必要である。ゲル強度は、ゲルのその他の特性と共に、膨潤したポリマー粒子が適用された圧力下で変形する傾向に関係し、このゲル強度は、粒子が変形せず、及び吸収性部材又は物品中の毛管空隙を許容できない程度まで満たす、いわゆるゲルブロッキングが起きないように、十分に高いことが必要である。このゲルブロッキングは、流体摂取及び流体分配の速度を抑制し、即ち、ひとたびゲルブロッキングが起こると、それは、吸収性物品の相対的に乾いた領域又は部位への流体の分配を実質的に遅らせる可能性があり、及び水膨潤性ポリマー粒子が完全に飽和されるかなり前に、又は流体が「ブロッキング」粒子を越えて吸収性物品の残りの中に拡散又は吸上げられる前に、吸収性物品からの漏れが起こる可能性がある。そのため、水膨潤性ポリマー（吸収性構造体又は物品中に組み込まれる時）が、高い湿潤多孔性を維持し及び変形に対して強い抵抗力を有し、そのため膨潤したゲル床を通る流体移送のために高い浸透性を生み出すことは重要である。
【０００６】
相対的に高い浸透性を有する吸収性ポリマーは、内部架橋度又は表面架橋度を上げることにより製造することができ、これは装着者によって生じる圧力のような外圧による変形に対して、膨潤したゲルの抵抗力を高めるが、これは典型的にはまたゲルの吸収能力を好ましくないほどに低下させる。
【０００７】
本発明者は、多くの場合、表面架橋された水膨潤性ポリマー粒子は、表面架橋の「殻」によって閉じ込められ、十分に吸収及び膨潤することができないこと、並びに／又は、殻が、膨潤の圧力又は荷重下での動作に関連した圧力に耐えるのに十分なほど強くないことを見出した。
【０００８】
本発明者は、表面架橋「コーティング」を包含する水膨潤性ポリマーのコーティング又は殻は、当該技術分野において用いられる時、ポリマーが著しく膨潤した時には破断すること、又は「コーティング」は、ある期間膨潤した状態にあった後に破断することを見出した。彼らはまた、その結果として、コーティングされた及び／又は表面架橋された水膨潤性ポリマー又は当該技術分野において既知の超吸収性材料は、使用中に著しく変形し、そのため湿潤状態でのゲル床の相対的に低い多孔性及び透過性をもたらすことも見出した。本発明者は、これは、こうしたポリマー材料の最適な吸収力、液体の分配、又は貯蔵性能にとって不利益であり得ることを見出した。
【０００９】
そのため本発明者は、必要であるのは、湿潤状態で力を発揮でき、及び典型的な使用条件下で、体液の中でポリマーが膨潤する時に実質的に破裂しないコーティングを有する、コーティングされた水膨潤性ポリマーを含む水膨潤性材料であることを見出した。本発明との関連において、本発明者は、尿のような体液をよく代表すものとして、水溶液中の０．９重量％の塩化ナトリウム、更には「０．９％生理食塩水」と呼ばれるものが使用できることを見出した。そのため本発明者は、材料が０．９％生理食塩水中で膨潤する時にコーティングが実質的に破裂しない、コーティングされた水膨潤性材料を有することが必要であることを見出した。
【発明の開示】
【発明が解決しようとする課題】
【００１０】
本発明者は、ポリマーが膨潤する時に、処理の殻又はコーティングが伸張し及び損なわれないままであることができるように、即ち破断しないように、コーティング剤及び／又は表面架橋剤のような処理剤により処理された水膨潤性ポリマーを含む、新しい及び改善された、表面処理された吸収性ゲル化材料を製造するための方法を、現在では開発している。本発明者は、液体（例えば水）の吸収のために既に部分的に膨潤した状態にある水膨潤性ポリマー上に処理剤を適用することにより、及び次に続いて処理されたポリマー中の液体（の一部分）を除去することにより、使用中に材料が水を吸収する時に、ポリマーの膨潤による処理の殻又はコーティングへの大きい内部応力なしに、伸張することができる処理の殻又はコーティングを有する吸収性ゲル化材料が得られることを見出した。結果として得られる表面処理された吸収性ゲル化材料は、そのためより丈夫な表面コーティング又は殻を有し、これは、ポリマーコア中のポリマーが膨潤及び伸張する時にそれが伸張するために、ポリマーコアの膨潤により生じる応力に対してよりよく耐えることができる。
【課題を解決するための手段】
【００１１】
本発明は、水膨潤性ポリマーを含む表面処理された吸収性ゲル化材料を製造するための方法に関し、前記方法は：
ａ）吸収性ゲル化材料の１ｇ当たり少なくとも４ｇの液体、例えば水を含有する吸収性ゲル化材料を得る工程；
ｂ）工程ａ）の吸収性ゲル化材料の表面を処理剤を用いて処理する工程；
ｃ）工程ｂ）と同時に又はそれに続いて、水の少なくとも一部分を前記吸収性ゲル化材料から除去して、材料の５０重量％未満の水分を含有する表面処理された吸収性ゲル化材料を得る工程、
を含む（及び所望により硬化工程を含む）。
【００１２】
第２の実施形態では、本発明は、水膨潤性ポリマーを含む表面処理された吸収性ゲル化材料を製造するための方法に関し、前記方法は：
ａ）吸収性ゲル化材料の１ｇ当たり少なくとも１．０ｇの水を含有し、及び少なくとも６０ｇ／ｇのＣＣＲＣを有する吸収性ゲル化材料を得る工程；
ｂ）工程ａ）の吸収性ゲル化材料の表面を処理剤を用いて処理する工程；
ｃ）工程ｂ）と同時に又はそれに続いて、水の少なくとも一部分を前記吸収性ゲル化材料から除去して、材料の５０重量％未満の水分を含有する表面処理された吸収性ゲル化材料を得る工程、
を含む（及び所望により硬化工程を含む）。
【００１３】
本明細書で用いられる時、吸収性ゲル化材料に含有される水は、また水溶液、例えば本明細書に記載される生理食塩水溶液であってもよい。水が他の液体と混合される又は他の構成成分を含有する場合には、結果として得られる混合物又は溶液が、一般に、それが例えば高いイオン強度を有すること及び膨潤力を低減する塩を脱水後にＡＧＭ内に残すことにより、ＡＧＭの膨潤に著しく否定的に影響しないようであるべきである。
【００１４】
工程ａ）の吸収性ゲル化材料は好ましくは固体形態であり、好ましくは粒子、繊維、球体、フレーク、立方体、円盤、小板状体、及び/又は凝集物の形態である。
【００１５】
第１の実施形態では、コーティングされた吸収性ゲル化材料は好ましくは、少なくとも３０ｇ／ｇ、好ましくは少なくとも４０ｇ／ｇ、より好ましくは少なくとも５０ｇ／ｇのＣＣＲＣ値を有し、及び更には、より更に好ましくは、第１及び第２の実施形態において、吸収性ゲル化材料は、少なくとも８０ｇ／ｇ、又は更には少なくとも１００ｇ／ｇのＣＣＲＣ値を有する。
【００１６】
好ましいのはまた、以下により詳細に記載されるように、吸収性ゲル化材料が極少量の抽出可能物を有することである。
【００１７】
好ましくは、工程ａ）の吸収性ゲル化材料は２０ｇ／ｇ未満、及び幾つかの好ましい実施形態では、更に約１０ｇ／ｇ未満の液体、例えば水を含む。
【００１８】
好ましいのは、第２の実施形態において、吸収性ゲル化材料が、液体、例えば水を１．０ｇ／ｇ〜約２０ｇ／ｇ、好ましくは２ｇ／ｇから又は更には４ｇ／ｇから約２０ｇ／ｇまで又は更には１０ｇ／ｇまで（液体重量／吸収性材料の重量）の濃度で含むことである。
【００１９】
処理剤は、例えば架橋剤を含んでもよく、その結果、この方法では、前記剤により吸収性ゲル化材料の表面が少なくとも部分的に表面架橋され、及び所望によりまた内部架橋される。処理剤はまたコーティング剤を含んでもよく、その結果、この方法では、吸収性ゲル化材料の表面が、例えばポリマーのエラストマー材料によりコーティングされ、好ましくは少なくとも２００％、好ましくは少なくとも５００％、より好ましくは少なくとも１０００％、又は更には少なくとも１１００％の湿潤状態で破断するための伸長（＝破断時湿潤伸張性）を有し、及び／又は少なくとも１ＭＰａ、好ましくは少なくとも３ＭＰａ、及び最も好ましくは少なくとも５ＭＰａの湿潤状態での破断時引張応力を有する。
【００２０】
本発明はまた、本発明のいずれかの方法により得られる表面処理された吸収性ゲル化材料に関する。
【００２１】
好ましくは、本発明の方法により得られるこの材料は、表面処理として、皺の寄っているコーティング又は殻を有する。
【００２２】
本発明はまた、本明細書の表面処理された吸収性ゲル化材料を含む吸収性構造体及び物品に関する。
【発明を実施するための最良の形態】
【００２３】
（吸収性ゲル化材料）
吸収性ゲル化材料は、多くの場合ＡＧＭ又はＳＡＰ（超吸収性ポリマー）と呼ばれる、当該技術分野において既知のいずれの吸収性ゲル化材料であってもよい。
【００２４】
以後ＡＧＭと呼ばれる吸収性ゲル化材料は、典型的には、（本明細書に記載される方法により決定される時）少なくとも３０ｇ／ｇ、又は更には少なくとも６０ｇ／ｇ（本発明の第２の実施形態の場合のように）、又は更には少なくとも８０ｇ／ｇ、又は更には１００ｇ／ｇのＣＣＲＣ値を有する。
【００２５】
ＡＧＭは、典型的には上記に指定された量で、ある程度の量の水を表面処理時に含む。
【００２６】
本発明の方法の工程ａ）のＡＧＭを調製するために有用な好ましいＡＧＭは、少なくとも０．０５ｇ／ｇ／秒、好ましくは少なくとも０．１ｇ／ｇ／秒、及びより好ましくは少なくとも０．２ｇ／ｇ／秒の自由膨潤速度（ＦＳＲ）を有する。典型的には、本発明の方法の工程ａ）のＡＧＭは、２ｇ／ｇ／秒未満の自由膨潤速度を有することが好ましい。
【００２７】
本明細書では、本方法の工程ａ）の水を含有するＡＧＭを形成する前にＡＧＭが固体形態であり、例えば「最新超吸収技術（Modern Super Absorbent Technology）」、Ｆ．Ｌ．バックホルツ（F.L.Buchholz）及びＡ．Ｔ．グラハム（A.T.Graham）著、１９９８年、ニューヨーク、ワイリーＶＣＨ（Wiley VCH）出版、に定義されるような比表面積評価方法に従って、少なくとも０．０１ｍ２／ｇ、好ましくは少なくとも０．１ｍ２／ｇ、及びより好ましくは少なくとも０．２５ｍ２／ｇの比表面積を有することが好ましい。
【００２８】
また結果として得られる表面処理されたＡＧＭは好ましくは固体であり；好ましくはＡＧＭ及び／又は表面処理されたＡＧＭは、粒子、フレーク、繊維、凝集した粒子の形態であり；最も好ましくは、表面処理されたＡＧＭは、ＡＧＭと同様の質量基準中央粒径（mass median particle size）を有し、本明細書で指定されるようなコーティングのキャリパーにより、キャリパーが微増した粒子であるコーティングされたＡＧＭである。
【００２９】
ＡＧＭ及び表面処理されたＡＧＭは、好ましくは１０μｍから約２ｍｍまで又は更には１ｍｍまでの範囲、好ましくは４０μｍ〜１ｍｍの範囲の粒径を有する粒子の形態であってもよい。
【００３０】
本発明の１つの実施形態では、ＡＧＭ及び表面処理されたＡＧＭは、１０μｍ〜１２００μｍ、又は更には５０μｍ〜８００μｍの粒径、及び１００〜６００μｍの質量基準中央粒径（mass median particle size）を有してもよい。
【００３１】
加えて、本発明の別の実施形態では、ＡＧＭ及び表面処理されたＡＧＭは、本質的に球形である粒子を含む。
【００３２】
本発明の更に別の好ましい実施形態では、本発明の水膨潤性材料は、大部分の粒子が５０μｍ〜８００μｍ、好ましくは１００μｍ〜５００μｍ、及びより好ましくは２００μｍ〜５００μｍの粒径を有することにより相対的に狭い範囲の粒径を有する。
【００３３】
ＡＧＭは好ましくはポリマー材料であり、これは好ましくは実質的に非水溶性である。
【００３４】
これらのポリマーは、工程ａ）において既に（軽度に）架橋されていてもよく、好ましくは軽度に架橋された親水性のポリマーであってもよい。これらのポリマーは一般に非イオン性、カチオン性、双性イオン性、又はアニオン性であってもよいが、好ましいポリマーはカチオン性、又はアニオン性である。特に好ましいのは酸のポリマーであり、これは、カルボン酸基又はそれらの塩、好ましくはナトリウム塩のような多方面にわたる酸の官能基を含有する。本明細書に用いるのに好適な酸のポリマーの例には、重合可能な、酸を含有するモノマー、又は重合後に酸の基に変換し得る官能基を含有するモノマーから調製されるものが挙げられる。そのため、こうしたモノマーには、オレフィン性不飽和カルボン酸及び無水物、並びにこれらの混合物が挙げられる。酸のポリマーはまたオレフィン性不飽和モノマーから調製されないポリマーを含むこともできる。
【００３５】
こうしたポリマーの例にはまた、カルボキシメチルデンプン、及びカルボキシメチルセルロースのような多糖類系ポリマー、並びにポリ（アスパラギン酸）のようなポリ（アミノ酸）系ポリマーが挙げられる。ポリ（アミノ酸）吸収性ポリマーについての記載は、例えば米国特許第５，２４７，０６８号（ドナキー（Donachy）ら、１９９３年９月２１日発行）を参照のこと。
【００３６】
幾つかの酸でないモノマーもまた、本明細書の吸収性ポリマーを調製するために通常微量で包含され得る。こうした酸でないモノマーには、例えば、次の種類の官能基：カルボン酸エステル又はスルホン酸エステル、ヒドロキシル基、アミド基、アミノ基、ニトリル基、第四級アンモニウム塩基、及びアリール基（例えば、スチレンモノマーから得られるもののようなフェニル基）を含有するモノマーを挙げることができる。その他の任意の酸ではないモノマーには、エチレン、プロピレン、１−ブテン、ブタジエン、及びイソプレンのような不飽和炭化水素が挙げられる。これらの酸ではないモノマーは周知の材料であり、例えば、米国特許第４，０７６，６６３号（マスダ（Masudａ）ら、１９７８年２月２８日発行）、及び米国特許第４，０６２，８１７号（ウエスターマン（Westerman）、１９７７年１２月１３日発行）に、より詳細に記載されている。
【００３７】
本明細書で有用なオレフィン性不飽和カルボン酸及び無水物のモノマーには、アクリル酸自体、メタクリル酸、α−クロロアクリル酸、ａ−シアノアクリル酸、β−メチルアクリル酸（クロトン酸）、α−フェニルアクリル酸で代表されるアクリル酸、β−アクリルオキシプロピオン酸、ソルビン酸、α−クロロソルビン酸、アンゲリカ酸、ケイ皮酸、ｐ−クロロケイ皮酸、β−ステリルアクリル酸、イタコン酸、シトラコン酸、メサコン酸、グルタコン酸、アコニット酸、マレイン酸、フマル酸、トリカルボキシエチレン、及びマレイン酸無水物が挙げられる。
【００３８】
好ましい吸収性ゲル化ポリマーは、カルボキシル基を含有する。これらのポリマーには、加水分解されたデンプン−アクリロニトリルグラフトコポリマー、部分的に中和された加水分解されたデンプン−アクリロニトリルグラフトコポリマー、デンプン−アクリル酸グラフトコポリマー、部分的に中和されたデンプン−アクリル酸グラフトコポリマー、加水分解された酢酸ビニル−アクリルエステルコボリマー、加水分解されたアクリロニトリル又はアクリルアミドコポリマー、前述のコポリマーのいずれかの僅かにネットワーク架橋されたポリマー、ポリアクリル酸、及びポリアクリル酸の僅かにネットワーク架橋されたポリマーが挙げられる。これらのポリマーは単独で、又は２つ以上の異なるポリマーの混合物の形態でのいずれかで用いることができる。これらのポリマー材料の例は、米国特許第３，６６１，８７５号、米国特許第４，０７６，６６３号、米国特許第４，０９３，７７６号、米国特許第４，６６６，９８３号、及び米国特許第４，７３４，４７８号に開示されている。
【００３９】
本明細書の方法の工程ａ）のＡＧＭを製造するために用いられる最も好ましいポリマー材料は、ポリアクリレート／アクリル酸及びその誘導体であり、好ましくは（僅かに）ネットワーク架橋されたポリマーの部分的に中和されたポリアクリル酸及び／又はそのデンプン誘導体である。
【００４０】
部分的に中和されたポリマーのアクリル酸が本明細書の方法に用いられることが、好ましい場合がある。
【００４１】
最も好ましくは、ポリマーは約５０〜９５％（モル百分率）、好ましくは約７５％中和された、（僅かに）ネットワーク架橋されたポリアクリル酸（即ち、ポリ（アクリル酸ナトリウム／アクリル酸））から構成される。ネットワーク架橋は、ポリマーを実質的に非水溶性にし、及び部分的に、吸収性ポリマーの吸収能力及び抽出可能なポリマー含有量の特徴を決定する。これらのポリマーをネットワーク架橋するための方法及び典型的なネットワーク架橋剤は、米国特許第４，０７６，６６３号に、より詳細に記載されている。
【００４２】
本明細書の工程ａ）に有用な架橋ＡＧＭを形成するためにいずれの既知の架橋技術が用いられてもよい。これらのポリマーを製造するための典型的な方法は、米国再発行特許第３２，６４９号（ブラント（Brandt）ら、１９８８年４月１９日発行）、米国特許第４，６６６，９８３号（ツバキモト（Tsubakimoto）ら、１９８７年５月１９日発行）、及び米国特許第４，６２５，００１号（ツバキモト（Tsubakimoto）ら、１９８６年１１月２５日発行）に記載されている。架橋は、重合中に好適な架橋モノマーを組み込むことにより作用され得る。あるいは、ポリマーは、重合後に好適な反応性架橋剤との反応により架橋され得る。
【００４３】
本明細書の方法の表面処理工程ｂ）の前に、工程ａ）のＡＧＭが既に表面架橋されていることが好ましい場合がある。しかし、本明細書の方法の工程ａ）において、架橋されていない吸収性ゲル化材料が用いられてもよく、及び工程ａ）において、又は工程ａ）に続いて（表面）架橋、並びに（又は更には同時に）表面処理工程（架橋又は表面架橋以外、例えば本明細書に記載されるようなコーティング工程）が行われてもよいことに注意すべきである。
【００４４】
別の実施形態では、本明細書の方法の表面処理工程ｂ）は、本方法の工程ａ）のＡＧＭの表面を、例えば本明細書の以下に記載される方法によってそれが表面架橋になるように処理するための表面架橋処理工程であってもよい。
【００４５】
また、表面処理されたＡＧＭが、表面架橋が起こるように後処理されること、例えば（表面）架橋剤が添加される硬化工程が好ましい場合がある。
【００４６】
ＡＧＭは、好ましくは１つの種類（即ち、均質）であるが、吸収性ゲル化材料（ポリマー）の混合物もまた本発明に用いることができる。例えば、デンプン−アクリル酸グラフトコポリマー及びポリアクリル酸の僅かにネットワーク架橋されたポリマーの混合物を、本発明に用いることができる。例えば本明細書に参考として組み込まれる米国特許第５，７１４，１５６号に開示されるように、異なる物理特性及び所望によりまた異なる化学特性、例えば異なる平均粒径、吸収能力、吸収速度、ＳＦＣ値）を有する（コーティングされた）ポリマーの混合物もまた用いることができる。
【００４７】
本発明による吸収性構造体若しくは物品では、１つの及び同じ表面処理されたＡＧＭを使用する、従ってＡＧＭを全構造体を通して使用することもできるし、又は異なる種類若しくは材料が構造体の異なる部分に存在することもできる。（また以下に記載されるように表面処理されたＡＧＭは同じ濃度を構造体若しくは物品を通して有することもできるし、又はそこに様々な濃度で分配されることができ；例えば構造体若しくは物品内の体積単位当たりの表面処理されたＡＧＭの量、種類、又は特性について勾配が存在することができる。
【００４８】
（処理剤）
水を含有するＡＧＭの表面を処理するための処理剤により、工程ａ）の水を含有するＡＧＭが、処理される。
【００４９】
処理剤は、例えば（表面）架橋剤であってもよく、これは水を含有するＡＧＭの表面上に存在するポリマーの少なくとも一部分を架橋する。
【００５０】
水を含有するＡＧＭはまた内部架橋を有してもよいが；しかしながら（表面）架橋剤による表面処理後は、水を含有するＡＧＭの表面は内部より高度の架橋を有する。これは、当該技術分野において既知の方法により視覚化されることができ、例えば以下に記載される。
【００５１】
大きさ、形状、多孔性、並びにＡＧＭの機能的に検討すべき事柄に依存して、表面架橋の程度及び勾配は変化することができる。粒子状ヒドロゲル形成吸収性ポリマーについては、表面架橋は、粒径、多孔性などによって変化させることができる。
【００５２】
この目的のための好適な架橋剤は、例えば水吸収性ポリマーのカルボキシル基と共有結合を形成することができる少なくとも２つの基を含有する化合物である。好適な化合物は、例えば、ジ−又はポリグリシジル化合物、例えばジグリシジルホスホネート、アルコキシシリル化合物、ポリアリジリジン（polyariziridines）、ポリアミン若しくはポリアミドアミンであり、挙げられた化合物を互いの混合物として用いることもまた可能である。特に有用な表面架橋剤は、例えばアルキレン（例えば、エチレン）グリコールジグリシジルエーテルである。当該技術分野において既知のいずれかの表面架橋剤及び条件が、例えば、米国特許第４，５４１，８７１号（オオバヤシ（Obayashi）、１９８５年９月１７日発行）；ＰＣＴ国際公開特許ＷＯ９２／１６５６５（スタンレー（Stanley）、１９９２年１０月１日公開）；ＰＣＴ国際公開特許ＷＯ９０／０８７８９（タイ（Tai）、１９９０年８月９日公開）；ＰＣＴ国際公開特許ＷＯ９３／０５０８０（スタンレー（Stanley）、１９９３年３月１８日公開）；米国特許第４，８２４，９０１号（アレクサンダー（Alexander）、１９８９年４月２５日発行）；米国特許第４，７８９，８６１号（ジョンソン（Johnson）、１９８９年１月１７日発行）；米国特許第４，５８７，３０８号（マキタ（Makitａ）、１９８６年５月６日発行）；米国特許第４，７３４，４７８号（ツバキモト（Tsubakimoto）、１９８８年３月２９日発行）；米国特許第５，１６４，４５９号（キムラ（Kimura）ら、１９９２年１１月１７日発行）；公開されたドイツ特許出願第４，０２０，７８０号（ダーメン（Dahmen）、１９９１年８月２９日公開）；米国特許第５，１４０，０７６号（ハラダ（Harada））；米国特許第６，３７６，６１８Ｂ１号、米国特許第６，３９１，４５１号及び米国特許第６，２３９，２３０号（ミッチェル（Mitchell））；米国特許第６，１５０，４６９号（ハラダ（Harada））；及び公開された欧州特許出願５０９，７０８（ガートナー（Gartner）、１９９２年１０月２１日公開）に記載されるように用いられてもよい。
【００５３】
本発明の好ましい実施形態では、工程ｂ）において用いられる（表面）架橋処理剤は、それらが上にコーティングされた水膨潤性ポリマー中への低い拡散速度を有する。これは、それらが表面の近くに留まり、全体的な内部架橋度を十分に上げないことを確実にするためである。これは、浸透速度を減少させる溶媒、例えばプロパンジオール中で表面架橋剤を混合することにより達成されてもよい。
【００５４】
表面処理工程ｂ）はまた、工程ａ）の水を含有するＡＧＭの表面上への重合、いわゆる界面重合を伴ってもよい。
【００５５】
界面重合は典型的には、２つのモノマー又は低分子量ポリマーを用いることにより行われ、それによると最初の１つ  −  化合物Ａ  −  は水溶性であり、及びもう１つ  −  化合物Ｂ  −  は水溶性ではないが、水に混和性でない溶媒には可溶性である。最初の化合物Ａは水と混合され、及び化合物Ｂは例えばシクロヘキサンのような前記溶媒と混合される。ＡＧＭ又は水を含有するＡＧＭは、前記溶媒中に懸濁され、及び水を含有するＡＧＭを表面処理する前に目標の含水量を達成するために水が添加される。加えて化合物Ａがこの時点で、又は水と同時に、例えば水膨潤性ポリマーの表面上への吸収を可能にするために添加される。ここで化合物Ｂが溶媒に添加され、重合が、適切な温度及び所望により触媒などの好適な反応条件下で、水膨潤性ポリマーの溶媒／水の界面において起こる。
【００５６】
好適な化合物Ａは、好ましくは、化合物Ｂの存在なしには更なる重合を受けないが、Ｂの存在下で共重合するものから選択され、逆もまた同様である。化合物Ａの例はポリエチレンイミンであり、及び化合物Ｂについては、イソフタロイルジクロリドである。
【００５７】
極めて好ましい実施形態では、処理剤はコーティング剤を含む。粒子、例えばＡＧＭなどをコーティングするために当該技術分野において既知であるいずれのコーティング剤が用いられてもよい。
【００５８】
コーティング剤は好ましくは（以下に、より詳細に記載されるように）親水性であってもよい。
【００５９】
ひとたびＡＧＭ上となれば、コーティングは水溶性でないのが好ましい。
【００６０】
好ましいコーティング剤は、同時係属出願ＥＰ０３０１４９２６．４に記載されるように、それらが水中での表面張力を１０％超過、又は更には５％以下に減少させないようなものである。
【００６１】
コーティング剤が、例えば０．１〜１５０ミクロン、好ましくは１〜１００ミクロン、又は特定の実施形態では更には１〜５０ミクロンの質量基準中央粒径（mass median particle size）を有する非常に微細な粒子又は粒子の分散体（それらはフィルム形成ではない）の形態で適用されることが好ましい場合がある。
【００６２】
１つの好ましい実施形態では、コーティング剤は、少なくとも２つの極性基を有する化合物、好ましくは少なくとも１つのカチオン性基（好ましくは、アミン基、グアニジン基）を有する化合物、最も好ましくは少なくとも１つのカチオン性の極性基及び少なくとも１つのアニオン性の極性基を有する化合物を含む。
【００６３】
即ち、特にカチオン性基を有する有機化合物は、上記のように永続的なコーティング剤であるか又はそれを提供する場合があり、液体（例えば、血液、尿）を吸収した時に、使用中に表面張力の減少が低いか全くないという結果をもたらすことが見出された。
【００６４】
それに加えて、好ましいコーティング剤は、次の群の１つ以上を含む：
Ｎ−（２−アセトアミド）−２−アミノエタンスルホン酸、Ｎ−（２−アセトアミド）−イミノ二酢酸、Ｎ−アセチル−グリシン、β−アラニン、ヒドロキシ酢酸アルミニウム、Ｎ−アミジノ−グリシン、リン酸水素２−アミノエチル、硫酸水素２−アミノエチル、アミノ−メタン−スルホン酸、マレイン酸（Maleinic-acid）、アルギニン、アスパラギン酸、ブタン二酸、硫酸ビス（１−アミノグアニジニウム）、２−オキソ−プロピオン酸、二クエン酸三カルシウム、グルコン酸カルシウム、カルシウムサッカラート、カルシウム−チトリプレックス（Titriplex）（登録商標）、カルニチン（Carnitin）、セロビオーズ（Cellobiose）、シトルリン（Citrullin）、クレアチン（Creatin）、ジメチルアミノ酢酸、ＴＨＡＭ−１，２−ジスルホン酸、硫酸エチレンジアンモニウム、フルクトース、フマル酸、ガラクトース、グルコサミン、グルコン酸、グルタミン、２−アミノ−グルタル酸、グルタル酸、グリシン、グリシルグリシン、イミノ二酢酸、グリセロリン酸マグネシウム、シュウ酸、テトラヒドロキシアジピン酸、タウリン、Ｎ−メチル−タウリン、トリス−（ヒドロキシメチル）−アミノメタン、Ｎ−（トリス−（ヒドロキシメチル）−メチル）−２−アミノエタンスルホン酸。
【００６５】
コーティング剤がフィルム形成ポリマー材料を含むことが、極めて好ましい場合がある。
【００６６】
好ましいコーティング剤は、湿潤伸張性材料、好ましくはポリマーの湿潤伸張性フィルム形成材料を含む。
【００６７】
本発明において好ましい湿潤伸張性（フィルム形成）材料は、本明細書に記載される湿潤伸張性方法により定義される時、少なくとも２００％、又は更には少なくとも５００％、又は更には少なくとも８００％、又は更には少なくとも１１００％、又は更には少なくとも１２００％、又は更には少なくとも１６００％、又は更には少なくとも２０００％、又は更には少なくとも２５００％の破断時の湿潤伸張性を有する。
【００６８】
湿潤伸張性材料は、好ましくはエラストマーのポリマーである。エラストマーのポリマー材料は、伸張された時に戻り力を提供し、そのためコーティング（殻／層）が水膨潤性ポリマーの周囲に切線力を提供し、そのため、それによって風船の弾性部材のように作用し、そのため本発明の水膨潤性材料について変形に対する抵抗力を提供すると考えられている。
【００６９】
本発明の目的上、湿潤伸張性材料及びコーティング剤は、ＡＧＭの膨潤時に、液体吸収により体積を（実質的に）拡大することなく典型的には（湿潤状態で）それらの表面積を伸張することは、理解されるべきである。湿潤伸張性ポリマー材料及びコーティング剤は、そのため典型的には、実質的に水膨潤性でない。湿潤伸張性材料及び又はコーティング剤は、例えば本明細書の以下に記載される方法により決定されてもよいように、水膨潤性でないことが好ましい場合がある。本発明者は、水中で実質的に膨潤性でない材料は、水中で著しく膨潤する材料に比べて、典型的には、より高い湿潤伸張性を有することを見出した。
【００７０】
これは、実際には、湿潤伸張性材料及び好ましいコーティング剤が、以下に記載されるような「ポリマー材料の水膨潤性を決定する方法」により決定されてもよいように、好ましくは１ｇ／ｇ未満、又は更には０．５ｇ／ｇ未満、又は更には０．２ｇ／ｇ未満、又は更には０．１ｇ／ｇ未満の水膨潤能力を有することを意味する。
【００７１】
湿潤伸張性材料（及び好ましくは全体としてはコーティング剤）は、少なくとも１ＭＰａ、又は更には少なくとも３ＭＰａ、及びより好ましくは少なくとも５ＭＰａの湿潤状態での破断時の引張応力を有する。これは、以下に記載される湿潤引張試験方法によって決定され得る。
【００７２】
本明細書のコーティング剤中に用いるのに特に好ましい湿潤伸張性材料は、少なくとも約０．１ＭＰａ、好ましくは少なくとも約０．２ＭＰａ、より好ましくは少なくとも約０．５ＭＰａ、及び最も好ましくは少なくとも約１ＭＰａの平均破断時湿潤弾性率を有する材料である。典型的には、コーティング剤中に用いる湿潤伸張性材料は、１０ＭＰａ未満、及び好ましくは少なくともＭＰａの平均破断時湿潤弾性率を有する。湿潤伸張性材料についての平均破断時湿潤弾性率は、更に以下に記載されるような湿潤引張応力試験方法によって決定されてもよい。
【００７３】
本発明者は、湿潤伸張性又は破断するための伸長は、乾燥状態と湿潤状態との間では一般に全く又はほとんど関係がなく、及び乾燥状態で同様の破断するための湿潤伸張性を有する材料が、湿潤状態では非常に異なる湿潤伸張性又は破断するための伸長を有する場合があり；例えば市販のスチレン−ブタジエンのエラストマーのポリマーフィルムである、オムノバ（OMNOVA）（住所は以下を参照のこと）から入手可能であるゲンフロ（Genflo）３０５６は、乾燥状態では１５２０％の伸張性又は伸長を有するが、湿潤状態では僅か８０％の伸張性又は伸長を有する（しかし１４０℃で２時間硬化した後にはそれは１２８０％を有する）ことを見出したことに注意すべきである。この材料はそのため、本明細書に記載されるように硬化しない限り、本発明には有用でない。しかしながらその他のラテックス材料は、好適な湿潤伸張性を有し（本来又は硬化後に）、これは乾燥状態でのそれらの伸張性より高い場合もある（例えば、オムノバ（OMNOVA）より市販されるゲンフロ（Genflo）３０８８の硬化後）。
【００７４】
好ましい湿潤伸張性の、好ましくはポリマーのエラストマーである本明細書の材料は、３５℃未満、好ましくは２０℃未満、より好ましくは０℃未満、及び最も好ましくは０℃〜−６０℃のガラス転移温度Ｔｇ（即ち、任意の処理工程として本明細書に記載されるような硬化前のＴｇ）を有する。
【００７５】
コーティング剤は好ましくは、本明細書の水膨潤性ポリマー上の結果として得られるコーティングが水浸透性であるが、水溶性ではなく、及び好ましくは水分散性ではないようなものである。コーティングの水浸透性は、コーティングされたＡＧＭが、上に定義されたような十分に高い自由な膨潤速度、好ましくは少なくとも０．０５ｇ／ｇ／秒、好ましくは少なくとも０．１ｇ／ｇ／秒、及びより好ましくは少なくとも０．２ｇ／ｇ／秒の自由膨潤速度（ＦＳＲ）を有するように十分に高くあるべきである。
【００７６】
本明細書において好ましい湿潤伸張性のエラストマーのポリマー材料には、天然又は合成のエラストマーのポリマー材料、好ましくは天然ゴム、合成ゴム、及び３５℃又は上記の温度のいずれか未満で弾性である熱可塑性のエラストマーのポリマーから選択されるエラストマーのポリマー材料が挙げられる。
【００７７】
好ましいのは、湿潤伸張性であるが、乾燥状態で粘着性又は粘性でないエラストマーのフィルムを形成するポリマーである。特に好ましいのは、乾燥状態では粘着性又は粘性でないが、湿潤状態では粘着性又は粘性であるコーティング剤である。
【００７８】
本発明のコーティング剤に有用な湿潤伸張性ポリマーは、好ましくは自己架橋できる、即ちポリマーネットワーク中に共有架橋を形成してそれを熱硬化性にすることができるポリマーである。あるいは、例えば高温による活性化後に架橋を生じさせるために、架橋剤が湿潤伸張性ポリマーに添加されてもよく、硬化工程ｃ）についての論議において以後に記載される。
【００７９】
本方法においては、コーティング剤が、その湿潤伸張性ポリマーは重合反応により既に製造されているというようなやり方で適用されることが一般に好ましい。しかし、これは一様にそうである必要はなく、コーティング剤はまた、前駆体物質であって重合可能であり及びコーティングされたＡＧＭを製造する処理（例えば、工程ｂ）中に重合されて本明細書の湿潤伸張性ポリマーを形成する前駆体物質から形成されてもよい。これは、例えば水膨潤性ポリマーの表面上での界面重合によるか、又は前駆体重合可能物質を当該技術分野において既知のような化学蒸着（Chemical Vapor Deposition）（ＣＶＤ）法により付着し、続いてそれらを重合してコーティング剤の湿潤伸張性材料を形成することによる。
【００８０】
好ましい実施形態では、本発明のコーティング剤に有用な湿潤伸張性ポリマーは、反応性であってもよく、好ましくはそれに加えてカルボキシル化された湿潤伸張性ポリマー（エラストマー）材料であってもよい。
【００８１】
特に好ましいコーティング剤は、エチレン、ビニル化合物（例えば、スチレン、ビニルアセテート、ビニルホルムアミド）、多不飽和モノマー（例えば、ブタジエン、イソプレン）、並びにポリウレタン、ポリエーテル、ポリジメチルシロキサン、タンパク質のポリマー、コポリマー、及び／又はブロックコポリマーを含み、これは所望により化学置換基（例えば、ヒドロキシル基又はカルボキシレート）によりグラフト及び／又は部分的に変性されていてもよい。
【００８２】
本明細書のコーティング剤に有用な極めて好ましい材料は、例えばヒストレッチ（Hystretch）、ビナマル（Vinamul）、デュロセット・エリート（Dur-O-Set Elite）、ゲンフロ（GenFlo）、及びアクリゲン（AcryGen）シリーズからの市販の湿潤伸張性のエラストマーのラテックス材料であり、特にヒストレッチ（Hystretch）Ｖ４３、ヒストレッチ（Hystretch）Ｖ６０、ヒストレッチ（Hystretch）Ｖ２３、ビナマル（Vinamul）３３０１、ビナマル・デュロセット・エリート・ウルトラ（Vinamule Dur-O-Set Elite Ultra）、ビナマル・デュロセット・エリート２１（Vinamul Dur-O-Set Elite 21）、ローベン（Rovene）４１５１、ローベン（Rovene）５５５０、ゲンフロ（GenFlo）３０７５、ゲンフロ（GenFlo）３０８８、ゲンフロ（GenFlo）３０００、サンクリル（Suncryl）ＣＰ−７５、アクリゲン（AcryGen）ＤＶ２４２ＤＸ、アクリゲン（AcryGen）１９００Ｄである。
【００８３】
ヒストレッチ（Hystretch）は、ノベオン社（Noveon Inc.）（米国オハイオ州クリーブランド、ブレックスビル（Brecksville）ロード９９１１、４４１４１−３２４７）の商標である。ビナマル（Vinamul）及びデュロセット・エリート（Dur-O-Set Elite）は、ビナマル・ポリマーズ（Vinamul Polymers）（オランダのヘレーンＲＤ６１６１、デ・アッセレン・コイル（De Asselen Kuil）２０）の商標である。ローベン（Rovene）は、マラード・クリーク・ポリマーズ（Mallard Creek Polymers）（米国ノースカロライナ州シャーロットのマラード・クリーク・ロード（Mallard Creek Road）１４７００、２８２６２）の商標である。ゲンフロ（GenFlo）、アクリゲン（AcryGen）、及びサンクリル（Suncryl）は、オムノバ・ソリューションズ社（Omnova Solutions Inc.）（米国オハイオ州アクロンのギルクリスト・ロード２９９０、４４３０５−４４１８）の商標である。
【００８４】
特に好ましいコーティング剤は、例えば、米国特許第４，７３４，４４５号；米国特許第４，８３５，２１１号、米国特許第４，７８５，０３０号；ＥＰ０７９９２５８Ｂ１に記載されるように、表面親水性弾性ラテックス（Surface Hydrophilic Elastic Latexes）（ＳＨＥＬ）を含み、それらのすべてが本明細書に参考として組み込まれる。これらの特に好ましいＳＨＥＬ材料は、典型的には：（１）水、水混和性溶媒、及びこれらの混合物から成る群から選択される液相；並びに（２）液相中に分散した有効量のラテックス粒子を含む。これらの粒子は、エラストマーの疎水性のコア、及びエラストマーのコアと一体である外側の親水性の殻を含む。粒子の親水性の殻は、最終的にはそれから形成されるフィルムの親水性表面に形を変え、及びまた液相中でコロイドとして粒子を有利に安定化させる。殻は、親水性部分−Ｘを含み、これは連結基Ｌ−を介してコアに結合される。液相が除去された時、粒子は、実質的に永続的に親水性の表面を有するエラストマーのフィルムを形成する。ＳＨＥＬ組成物は、親水性の表面を有するエラストマーのフィルムを形成する望ましい特性、及び表面親水性を、可撓性、弾性、及び強度のようなその他の特性と組み合わせて有する。
【００８５】
湿潤伸張性材料のその他の例には、トレデガー（Tredegar）から入手可能なＶＦＥ−ＣＤ、及びフルフレックス（Fulflex）（アイルランドのリマリック）から入手可能なＬ−８６、又は好ましくはフルフレックス（Fulflex）から入手可能なＬ８９のような湿潤伸張性の特性を有するエラストマー材料が挙げられ、又はより好ましいのは、もちろんこれらの材料自体の１つ以上のものである。
【００８６】
湿潤伸張性材料の混合物もまたコーティング剤中に存在してもよい。
【００８７】
湿潤伸張性材料に加えて、コーティング剤はまた他の構成成分、例えば次のものを含んでもよい。
【００８８】
本明細書のコーティング剤に用いるのに好ましいポリマーのエラストマー材料は、ひずみ硬化及び／又はひずみ結晶化である。ひずみ結晶化する幾つかのエラストマーのポリマーが存在するが、この特性はまた、材料をポリマー中に添加又はブレンドすることにより付与することができる。それに加えて、コーティング剤は、湿潤伸張性材料のひずみ硬化及び／又はひずみ結晶化を増加させる追加の構成成分、例えば有機又は無機充填剤を含んでもよい。無機充填剤の非限定例には、様々な非水溶性塩、及びその他の（好ましくはナノ粒子の）材料、例えば合成ゴムのための充填剤として入手可能な活性又は半活性シリカとも呼ばれる化学的に変性されたシリカが挙げられる。こうした充填剤の例は、デグサ社（Degussa AG）（ドイツ、フランクフルトアムマイン（Frankfurt am Main）Ｄ−６０２８７ヴァイスフラウエンシュトラーセ（Weiβfrauenstraβe）９）から入手可能なウルトラシル（UltraSil）ＶＮ３、ウルトラシル（UltraSil）ＶＮ３Ｐ、ウルトラシル（UltraSil）ＶＮ２Ｐ、及びウルトラシル（UltraSil）７０００ＧＲである。（Wei(frauenstra(e）９）
【００８９】
コーティング剤及び／又は湿潤伸張性材料は、好ましくは親水性であり、及び特に表面親水性である。表面親水性は、当業者に既知の方法により決定されてもよい。好ましい実行では、親水性コーティング剤又は湿潤伸張性材料は、吸収されるべき液体（０．９％生理食塩水；尿）で湿潤される材料である。それらは、９０度未満の接触角を特徴としてもよい。接触角は、例えばビデオに基づく接触角測定装置であるドイツのクルース（Kruess）から入手可能なクルース（Kruss）Ｇ１０−Ｇ１０４１を用いて、又は当該技術分野において既知のその他の方法によって測定することができる。
【００９０】
好ましいのは、結果として得られる表面処理されたＡＧＭもまた親水性であることである。ＡＧＭ及び表面処理されたＡＧＭの親水性は、同時係属出願のＥＰ０３０１４９６．４に記載されるように測定されてもよい。
【００９１】
湿潤伸張性材料又はコーティング剤自体が親水性でない場合には、例えばそれを界面活性剤、プラズマコーティング、プラズマ重合、又は当業者に既知のようなその他の親水性表面処理により処理することにより、親水性にすることができる。
【００９２】
界面活性剤は、表面処理剤、例えばコーティング組成物において、コーティング剤の基材上への分散を促進するための湿潤剤として特に有用である。界面活性剤は、コーティング組成物が疎水性基材を処理するために用いられる時には、好ましくは包含される。
【００９３】
界面活性剤は、処理に、例えば工程ｂ）に直接添加されてもよいし、又はそれは表面処理剤若しくは特にコーティング剤に添加されてもよい。界面活性剤がコーティング剤中に用いられる時、それは、コーティング組成物の適用を提供又は促進する有効量で添加されてもよい。界面活性剤が存在する時には、典型的には、表面処理（例えばコーティング）剤の約０．０００１重量％〜約６０重量％、好ましくは約０．００１重量％〜約３５重量％、及びより好ましくは約０．００１重量％〜約２５重量％の濃度でこの剤の中に使用される。
【００９４】
好適な界面活性剤は、アニオン性界面活性剤、カチオン性界面活性剤、非イオン性界面活性剤、両性（amphoteric）界面活性剤、両性（ampholytic）界面活性剤、双極性界面活性剤、及びこれらの混合物を包含する群から選択することができる。本発明の組成物に有用な界面活性剤の非限定例は、マカッチャン（McCutcheon）の「洗剤及び乳化剤（Detergents and Emulsifiers）」、北アメリカ版（１９８６）、アルレッド・パブリッシング・コーポレーション（Allured Publishing Corporation）出版；マカッチャンの「機能材料（Functional Materials）」、北アメリカ版（１９９２）；及び米国特許第５，７０７，９５０号、及び第５，５７６，２８２号；及び米国特許第３，９２９，６７８号（ラフリン（Laughlin）ら、１９７５年１２月３０日発行）に開示されている。界面活性剤の非限定例には、非イオン性及び両性界面活性剤が挙げられ、例えばいわゆる狭いピークのアルキルエトキシレートを包含するＣ１２〜Ｃ１８アルキルエトキシレート（「ＡＥ」）、及びＣ６〜Ｃ１２アルキルフェノールアルコキシラート（特にエトキシレート、及びエトキシ／プロポキシの混合）、Ｃ１２〜Ｃ１８ベタイン及びスルホベタイン（「スルタイン」）、Ｃ１０〜Ｃ１８アミンオキシドなどが挙げられる。別の部類の有用な界面活性剤は、シリコーン界面活性剤及び／又はシリコーンである。それらは、単独で、及び／又は別の方法としては本明細書に記載されるアルキルエトキシレート界面活性剤と組み合わせて用いることができる。シリコーン界面活性剤の非限定例は、次の一般式を有する、ジメチルポリシロキサン疎水性部分と１つ以上の親水性ポリアルキレン側鎖とを有するポリアルキレンオキシドポリシロキサンである：
Ｒ１−（ＣＨ３）２ＳｉＯ−［（ＣＨ３）２ＳｉＯ］ａ−［（ＣＨ３）（Ｒ１）ＳｉＯ］ｂ−Ｓｉ（ＣＨ３）２−Ｒ１
式中、ａ＋ｂは約１〜約５０であり、各Ｒ１は同じか又は異なっており、メチル、及び一般式：−（ＣＨ２）ｎＯ（Ｃ２Ｈ４Ｏ）ｃ（Ｃ３Ｈ６Ｏ）ｄＲ２を有するポリ（エチレンオキシド／プロピレンオキシド）コポリマー基から成る群から選択され、式中、ｎは３又は４であり、ｃの合計（すべてのポリアルキレンオキシ側基に対する）は１〜約１００、あるいは約６〜約１００の値を有し、ｄの合計は０〜約１４であり、あるいはｄは０であり、ｃ＋ｄの合計は約５〜約１５０、あるいは約９〜約１００の値を有し、各Ｒ２は同じか又は異なっており、水素、１〜４個の炭素原子を有するアルキル、及びアセチル基から、あるいは水素及びメチル基から成る群から選択される。各ポリアルキレンオキシドポリシロキサンは、ポリ（エチレンオキシド／プロピレンオキシド）コポリマー基である少なくとも１つのＲ１基を有する。シリコーン超湿潤剤が、ダウ・コーニング（Dow Corning）から、シリコーングリコールコポリマー（例えば、Ｑ２−５２１１及びＱ２−５２１２）として入手可能である。
【００９５】
あるいは、表面処理剤は、親水性を向上する量のナノ粒子を含む親水性向上組成物により親水性にされることができる。親水性を向上する量とは、親水性向上組成物中に、それが適用される基材をより親水性にするのに十分なナノ粒子の量が存在することを意図する。こうした量は当業者により容易に確かめられ、それは、用いられる基材、用いられるナノ粒子、結果として得られる表面処理されたＡＧＭの所望の親水性などこれらに限定されない多くの要因に基づく。
【００９６】
ナノ粒子は、ナノメートルの等級の大きさである一次粒径、即ち直径を有する粒子である。即ち、ナノ粒子は約１〜約７５０ナノメートルの範囲の粒径を有する。約２ｎｍ〜約７５０ｎｍの範囲の粒径を有するナノ粒子は経済的に生産できる。ナノ粒子の粒径分布の非限定例は、約２ｎｍ〜約７５０ｎｍ未満、あるいは約２ｎｍ〜約２００ｎｍ未満、あるいは約２ｎｍ〜約１５０ｎｍ未満の範囲内に入るものである。
【００９７】
ナノ粒子の粒径は、ナノ粒子の最大直径であり、及び当該技術分野において既知のいずれの方法により測定されてもよい。
【００９８】
ナノ粒子の様々な種類の平均粒径は、ナノ粒子の粒子のその粒径と異なってもよい。例えば、層状合成シリケートは約２５ナノメートルの平均粒径を有し得るが、その粒径分布は一般に約１０ｎｍ〜約４０ｎｍの間で変化し得る。（本明細書に記載される粒径は、それらが水性媒体に分散されている時の粒子に関するものであり、平均粒径は粒子数分布の平均に基づくものであることを理解すべきである。ナノ粒子の非限定例としては、約２〜約７５０ナノメートルの粒径を有する結晶性又は非晶質粒子を挙げることができる。ベーマイトアルミナは、２〜７５０ｎｍの平均粒径分布を有することができる。
【００９９】
親水性向上組成物は、ナノ粒子から成ってもよく、次いでナノ粒子は表面処理剤又は処理、例えば工程ｂ）に直接添加される。
【０１００】
あるいは、ナノ粒子は、その他のキャリア成分、例えば溶媒又は分散液体（disperent liquids）と共に組成物中に存在し；１つの好ましい実施形態では、ナノ粒子は液体中の分散体として工程ｂ）において適用される。親水性向上組成物がナノ粒子から成らないが、その他の成分を含む場合には、ナノ粒子は、親水性向上組成物中に、組成物の約０．０００１重量％〜約５０重量％、好ましくは約０．００１重量％から約２０重量％まで、又は更には１５重量％まで、及びより好ましくは約０．００１重量％〜約１０重量％の濃度で存在することが好ましい。
【０１０１】
有機又は無機のいずれかのナノ粒子を親水性向上組成物中に用いてもよいが；無機ナノ粒子が好ましい。無機ナノ粒子は、一般に、酸化物、ケイ酸塩、炭酸塩、及び水酸化物として存在する。幾つかの層状粘土鉱物及び無機金属酸化物は、ナノ粒子の例であり得る。本発明に用いるのに好適な層状粘土鉱物には、スメクタイト、カオリン、イライト、クロライト、アタパルジャイト、及び混合層状粘土の地質学的部類にあるものが挙げられる。これらの部類に属する具体的な粘土の典型的な例は、スメクタイト（smectices）、カオリン、イライト、クロライト、アタパルジャイト及び混合層状粘土である。スメクタイトとしては、例えば、モンモリロナイト、ベントナイト、葉蝋石、ヘクトライト、サポナイト、ソーコナイト、ノントロナイト、タルク、バイデライト、ヴォルコンスキー石（volchonskoite）が挙げられる。カオリンには、カオリナイト、ディッカイト、ナクライト、アンチゴライト、アナウキシト（anauxite）、ハロイサイト、インデライト、及びクリソタイルが挙げられる。イライトには、ブラヴァイサイト（bravaisite）、白雲母、ソーダ雲母、金雲母、及び黒雲母、及びバーミキュライトが挙げられる。クロライトには、コレンサイト（corrensite）、苦土緑泥石、ドンバサイト（donbassite）、須藤石、ペンニン、及びクリノクロアが挙げられる。アタパルジャイトには、海泡石及びポリゴルスカイト（polygorskyte）が挙げられる。混合層状粘土には、アレバルダイト（allevardite）及びバーミキュライト黒雲母が挙げられる。これらの層状粘土鉱物の変異型及び同型の置換体は、独特の用途を提供する。
【０１０２】
層状粘土鉱物は、天然に存在する物又は合成物のいずれかであってもよい。コーティング組成物の１つの非限定的な実施形態の例は、天然又は合成のヘクトライト、モンモリロナイト、及びベントナイトを用いる。別の実施形態は、市販のヘクトライト粘土を用い、及び市販のヘクトライトの典型的供給源は、米国サザン・クレイ・プロダクツ社（Southern Clay Products,Inc.）からのラポナイト（LAPONITE）（商標）；米国Ｒ．Ｔ．バンダービルト（R.T.Vanderbilt）からのビーガム・プロ（Veegum Pro）及びビーガム（Veegum）Ｆ；及び米国ナショナル・リード社（National Read Comp.）のバロイド部門（Baroid Division）からのバラシム（Barasym）、マカロイド（Macaloid）及びプロパロイド（Propaloid）である。
【０１０３】
本発明の好ましい１つの実施形態では、ナノ粒子は合成ヘクトライト、ケイ酸リチウムマグネシウムを含む。このような好適なケイ酸リチウムマグネシウムの１つは、次の構造を有するラポナイト（LAPONITE）（商標）である：
［ＭｇｗＬｉｘＳｉ８Ｏ２０ＯＨ４−ｙＦｙ］ｚ−
式中、ｗ＝３〜６、ｘ＝０〜３、ｙ＝０〜４、ｚ＝１２−２ｗ−ｘであり、全体として負の格子電荷は、対イオンによって平衡を保たれており、対イオンは、Ｎａ＋、Ｋ＋、ＮＨ４＋、Ｃｓ＋、Ｌｉ＋、Ｍｇ＋＋、Ｃａ＋＋、Ｂａ＋＋、Ｎ（ＣＨ３）４＋、及びこれらの混合物から成る群から選択される。（ラポナイト（LAPONITE）（商標）がカチオン性有機化合物により「変性」される場合、「対イオン」は、いずれかのカチオン性の有機の基（Ｒ＋）であると見なすことができる。）
その他の好適な合成ヘクトライトには、ラポナイト（LAPONITE）（商標）の同型置換型、例えばラポナイトＢ（LAPONITE B）（商標）、ラポナイトＳ（LAPONITE S）（商標）、ラポナイトＸＬＳ（LAPONITE XLS）（商標）、ラポナイトＲＤ（LAPONITE RD）（商標）、ラポナイトＸＬＧ（LAPONITE XLG）（商標）、及びラポナイトＲＤＳ（LAPONITE RDS）（商標）が挙げられるが、これらに限定されない。
【０１０４】
ナノ粒子はまた、酸化チタンシリカ、酸化ジルコニウム、酸化アルミニウム、酸化マグネシウム、及びこれらの組み合わせなどであるが、これらに限定されない無機酸化物を包含する、他の無機物質であってもよい。その他の好適な無機酸化物には、アルミナ及びシリカの様々なその他の無機酸化物が挙げられる。
【０１０５】
本発明の１つの好ましい実施形態では、ナノ粒子は、水分散性の無機金属酸化物であるベーマイトアルミナ（［Ａｌ（Ｏ）（ＯＨ）］ｎ）を含み、これは、約２ｎｍ〜約７５０ｎｍ以下の平均粒径分布を包含する、多様な粒径又は粒径の範囲を有するように調製できる。例えば、ノース・アメリカン・サソル社（North American Sasol,Inc.）から、平均粒径分布が２５ｎｍ前後のベーマイトアルミナのナノ粒子が商品名ジスペラルＰ２（Disperal P2）（商標）として、及び平均粒径分布が１４０ｎｍ前後のナノ粒子が商品名ジスパール（Dispal）（登録商標）１４Ｎ４−２５として入手可能である。
【０１０６】
本発明の１つの好ましい実施形態では、ナノ粒子は、二酸化チタン、ベーマイトアルミナ、フルオロケイ酸ナトリウムマグネシウムリチウム、及びこれらの組み合わせから成る群から選択される
親水性向上組成物中でのナノ粒子の混合物の使用もまた、本発明の範囲内である。
【０１０７】
本発明の親水性向上組成物はまた、キャリア、界面活性剤、及びその他の補助成分のような任意成分を包含してもよい。好適なキャリアには、液体、固体及び気体が包含される。１つの好ましいキャリアは水であり、これは蒸留水、脱イオン水、又は水道水であり得る。水はその低価格、入手のし易さ、安全性、及び適合性のために有益である。
【０１０８】
所望により、水に加えて又は水の代わりに、キャリアは低分子量の有機溶媒を含むことができる。好ましくは、溶媒は水に極めて可溶性であり、例えば、エタノール、メタノール、アセトン、エチレングリコール、プロパノール、イソプロパノールなど、及びこれらの混合物である。低分子量のアルコールは、ナノ粒子分散物の表面張力を減少させて基材の湿潤性を改善することができる。このことは特に基材が疎水性である時に役立つ。低分子量のアルコールはまた、処理された基材を速く乾燥させるのにも役立つことができる。任意の水溶性低分子量溶媒は、あらゆる好適な濃度で用いることができる。キャリアは、コーティング組成物の約１０重量％〜約９９重量％、あるいは約３０重量％〜約９５重量％が挙げられるが、これらに限定されない、組成物のいかなる好適な量をも構成することができる。
【０１０９】
親水性向上組成物はまた、有機、例えばラテックスナノ粒子、いわゆるナノラテックスを含んでもよい。本明細書で用いられる時「ナノラテックス」とは、約７５０ｎｍ以下の粒径を有するラテックスである。「ラテックス」とは、通常球形である非水溶性ポリマー粒子の分散体である。ナノラテックスは、エマルション重合によって形成されてもよい。「エマルション重合」とは、界面活性剤を用いてラテックスのモノマーを水に分散させ、重合の前に安定したエマルションを形成する方法である。粒子は、約２〜約６００ｎｍの大きさの範囲であり得るように典型的には製造される。ナノラテックスが湿潤伸張性材料、例えばフィルム形成エラストマーのポリマーである時、それらは本発明の目的上、コーティング剤であると考えられ、親水性向上組成物（の一部）ではないと考えられる。
【０１１０】
コーティング剤は、好ましくは流体の形態で、例えば溶融物（又はいわゆるホットメルト）、溶液、又は分散体として適用される。好ましいのは、水系の溶液又は分散体である。本発明との関連において、及び当該技術分野において典型的に用いられる時、本明細書で参照されるラテックスはそのため典型的には特定のラテックスポリマーの水系分散体として適用され、その際、ポリマーのラテックス粒子−典型的には球形−は、水系液体に懸濁又は分散（安定）される。
【０１１１】
そのため、コーティング剤はまた溶媒又は分散液体、例えば水、ＴＨＦ（テトラヒドロフラン）、シクロヘキサン、又は湿潤伸張性材料（例えばエラストマーのポリマー）を溶解若しくは分散することができ、その後（乾燥した）コーティングの殻又は層を形成するために蒸発され得るその他の溶媒若しくは分散液体を含んでもよい。
【０１１２】
好ましくは、コーティング剤は、０重量％〜９５重量％の分散液体又は溶媒、例えば水を含む。好ましいのは、コーティング剤が、（コーティング剤の）少なくとも１０重量％、より好ましくは２０重量％〜８０重量％、又は更には３０重量％〜７０重量％の湿潤伸張性材料を含み、残りの百分率は、本明細書に記載されるように、前記液体及び／又は充填剤／親水性助剤、展着助剤などであることである。
【０１１３】
本発明者はまた、コーティング剤を適用し及びその後に処理する方法は、湿潤状態における高い伸張性を付与するために重要である場合があることを見出した。
【０１１４】
幾つかの湿潤伸張性材料は、（例えば、分散体からフィルムが形成された後、所望により、当業者に既知のように（及び例えば、ポールＡ．スチュワード（Paul A.Steward）らのコロイド及び界面科学の進歩（Advances in Colloid and Interface Science）８６（２０００）１９５〜２６７「ポリマーラテックスのフィルム形成及び特性についての文献レビュー（Literature Review of polymer latex film formation and properties）」に更に説明されるように）材料を融合させるために十分高い中程度の温度で乾燥することにより）高い湿潤伸張性を既に本来有している場合があるが、本明細書に記載されるような硬化工程を適用すること、例えば材料が１４０℃を２時間受ける時に典型的に達成されるような硬化の程度を達成するのと等しい条件を適用することは有用である場合がある。
【０１１５】
例えば、ゲンフロ（Genflo）３０５６のフィルムは、本来僅か８０％の破断時の湿潤伸張性を有するが、上記の硬化工程を受けた時には、１２８０％の破断時の湿潤伸張性を有し、一方ゲンフロ（Genflo）３０７５のフィルムは１７１０％の湿潤伸張性を有する（及び硬化後はほんの僅かにより多く１７３０％である）。
【０１１６】
上記に概説されたように湿潤状態において適切な機械特性を提供することに加えて、本発明の好ましいコーティング剤は好ましくはまたその他の望ましい特性、例えば吸収性物品又は構造体への加工処理を乗り切るための機械的摩耗に対する高い耐性を、それらの特性を著しく低下することなく有する。それらはまた好ましくは白色及び不透明であり、並びに例えば臭気を制御する、香料を放出するなどのためにその他の物質を更に含有してもよい。
【０１１７】
（表面処理の方法）
本発明の方法は、ａ）その中に吸収されたある程度の量の水を有する吸収性ゲル化材料を得る工程、及びｂ）この水を含有する吸収性ゲル化材料の表面を処理剤により処理し、及び工程ｂ）と同時に又はそれに続いて、水の少なくとも一部分を前記吸収性ゲル化材料から除去して、５０％未満の水分を含有する表面処理された吸収性ゲル化材料を得る工程を伴う。
【０１１８】
工程ａ）は、吸収性ゲル化材料又はそれへの前駆体に水又は水溶液を吸収させることができるいずれかの既知の方法により行うことができる。吸収性ゲル化材料の前駆体が用いられる場合は、工程ａ）において水の吸収だけでなく、ＡＧＭの形成が起こる。
【０１１９】
工程ａ）及びｂ）は同時に行われてもよいが、ただし、表面処理は、水を含有する吸収性ゲル化材料の表面上で行われることを必要とするため、吸収性ゲル化材料が、表面処理の完了前に必要量の水を吸収できることを条件とする。
【０１２０】
表面処理工程ｂ）の条件は、この工程で用いられる表面処理剤の種類に主に依存する。
【０１２１】
しかしながら、好ましい方法では、吸収性ゲル化材料に処理剤の（水）溶液若しくは（水性分散体）を接触させることにより、例えばこうした溶液若しくは分散体をＡＧＭ上に噴霧することにより、又はＡＧＭをこうした溶液若しくは分散体中に混合することにより、又は例えば工程ａ）のＡＧＭと処理剤を（例えば、その溶融物、溶液若しくは分散体の形態において）混合する若しくは凝集させることにより；工程ａ）のＡＧＭをコーティング剤中に（例えば、その溶融物、分散体若しくは溶液の形態において）ディップコーティングすることにより、工程ｂ）が実行されるか、又は工程ａ）及びｂ）が共に実行される。好ましいコーティング方法の例は、例えば米国特許第５，８４０，３２９号、及び米国特許第６，３８７，４９５号に記載されている。例えば、工程ａ）のＡＧＭは、ＡＧＭゲル粒子の分散体の形態であってもよく、及び表面処理工程ｂ）が次にこれらのゲル粒子上に直接行われてもよい。
【０１２２】
好ましい方法では、ＡＧＭは、例えばウルスター（Wurster）コーターのような流動床コーター中、又は別の好適なミキサー中に懸濁されてもよく、及び水が水膨潤性ポリマーの粒子上に噴霧されてそれらを部分的に膨潤させ、工程ａ）の水を含有するＡＧＭを得る。これにはその次に、表面処理の処理工程ｂ）が、例えば直接同じ流動床中において続く。
【０１２３】
その他の好適なミキサーには、例えば２回転円筒型ミキサー（twin drum mixers）、いわゆる「ジグザグ」ミキサー、水平に動作するプラウシェアミキサー（plough-share mixers）、ロッジミキサー（Lodige mixers）、コーンスクリューミキサー、又は同軸上の回転ブレードを有する垂直円筒形ミキサーが挙げられる。
【０１２４】
例えば、表面処理がＡＧＭ表面を表面架橋することを含む場合には、当該技術分野において既知のいずれかの表面架橋剤及び条件が用いられてもよく、例えば上記のように、並びに米国特許第４，５４１，８７１号（オオバヤシ（Obayashi）、１９８５年９月１７日発行）；ＰＣＴ国際公開特許ＷＯ９２／１６５６５（スタンレー（Stanley）、１９９２年１０月１日公開）；ＰＣＴ国際公開特許ＷＯ９０／０８７８９（タイ（Tai）、１９９０年８月９日公開）；ＰＣＴ国際公開特許ＷＯ９３／０５０８０（スタンレー、１９９３年３月１８日公開）；米国特許第４，８２４，９０１号（アレクサンダー（Alexander）、１９８９年４月２５日発行）；米国特許第４，７８９，８６１号（ジョンソン（Johnson）、１９８９年１月１７日発行）；米国特許第４，５８７，３０８号（マキタ（Makitａ）、１９８６年５月６日発行）；米国特許第４，７３４，４７８号（ツバキモト（Tsubakimoto）、１９８８年３月２９日発行）；米国特許第５，１６４，４５９号（キムラ（Kimura）ら、１９９２年１１月１７日発行）；公開されたドイツ特許出願第４，０２０，７８０号（ダーメン（Dahmen）、１９９１年８月２９日公開）；米国特許第５，１４０，０７６号（ハラダ（Harada））；米国特許第６，３７６，６１８Ｂ１号、米国特許第６，３９１，４５１号及び米国特許第６，２３９，２３０号（ミッチェル（Mitchell））；米国特許第６，１５０，４６９号（ハラダ（Harada））；及び公開された欧州特許出願５０９，７０８（ガートナー（Gartner）、１９９２年１０月２１日公開）に記載されるように用いられてもよい。
【０１２５】
処理剤はまた重合可能な材料を含んでもよく、及びＡＧＭの表面は次に工程ｂ）において重合され、その結果、ＡＧＭ上の処理層／又は殻は、ポリマー層又は殻である。これは、上記の方式により行うことができる。
【０１２６】
界面重合を伴う、極めて好ましい重合方法は、以下に記載される。
【０１２７】
極めて好ましいのは、処理剤がコーティング剤を含み、及び吸収性ゲル化材料の表面が、前記コーティング剤により、典型的にはコーティング層又は殻の形態においてコーティングされることである。工程ａ）の水を含有するＡＧＭは、工程ｂ）の処理剤により乾燥混合されてもよいし、又はその溶融物若しくは溶液若しくは分散体の形態であるコーティング剤中で混合されてもよく；それはまたコーティング剤又はその溶融物、溶液若しくは分散体を工程ａ）のＡＧＭ上に噴霧することにより行われてもよい。
【０１２８】
本発明の別の実施形態では、工程ｂ）はフォームの形態、好ましくは多孔質のコーティングをもたらす、連続気泡のフォームの形態でコーティング剤を適用することにより行われてもよい。更に別の実施形態では、コーティング工程は、繊維性ネットワークをＡＧＭの表面上に形成することにより、例えばコーティング剤をメルトブロウンの超極細繊維の形態で適用することにより行われてもよく、その結果本質的に結合されたコーティングが（本明細書に記載されるように）形成される。
【０１２９】
コーティング剤が、湿潤伸張性のフィルム形成材料の分散体又は溶液の形態、例えばラテックス分散体である場合は、コーティング層の良好なフィルム形成を援助するために、例えば融合助剤のような加工助剤を、コーティング工程ｂ）に続いて又はその前に添加することは更に好ましい場合がある。
【０１３０】
コーティング剤が、工程ｂ）又はｃ）において架橋される（湿潤伸張性）ポリマー材料を含むことはまた好ましい場合があり、それに加えて架橋を促進する追加構成成分が、工程ａ）、ｂ）又はｃ）において添加されることは好ましい場合がある。
【０１３１】
極めて好ましい方法では、工程ａ）及びｂ）は同時に実行され、即ちＡＧＭをエラストマーのポリマー材料、例えばラテックス（本明細書に記載されるように）の水性分散体と共に噴霧する、又はその中に浸漬する若しくは典型的には完全に攪拌しながら混合する工程を伴う。ＡＧＭは分散体の水を吸収し、及びそれによってコーティングのエラストマーのポリマーは、水を含有するＡＧＭの表面に自動的に「移動」される。ＡＧＭの量並びに水及びコーティングポリマーの量は、ＡＧＭが、分散体中に存在するほぼすべての水を吸収できるように、及びこれが達成された時、コーティングされた水を含有するＡＧＭがゲル「粉末」の形態であるように調整することができる。結果として得られるコーティングは、典型的にはひずみ／応力がゼロのもとにある。
【０１３２】
工程ｃ）において、水（及び存在する時にはその他の液体）の少なくとも一部分が、表面処理された水を含有するＡＧＭから除去される。これは、例えば、照射加熱、オーブン加熱、対流加熱、又はコーティングされたポリマーを真空及び所望により増加した温度下に設置すること、共沸加熱のような乾燥方法が挙げられるいずれかの既知の方法によって行われてもよく、及びそれは例えば、流動床乾燥機のような乾燥のために用いられる従来の装置の中で行われてもよい。それは、例えば酸化を避けるために、真空下又は不活性気体のもとで行われてもよい。いずれの温度及びいずれの乾燥時間が用いられてもよい。例えば、乾燥工程は４０〜２００℃、又は更には６０〜１４０℃、又は更には８０〜１００℃の温度で、いずれの時間でも、好ましくは少なくとも１時間、又は更には少なくとも２時間、又は更には少なくとも１２時間、又は更には４８時間までで行われてもよい。
【０１３３】
結果として得られる表面処理されたＡＧＭはまた同時に又は続いて、当該技術分野において既知の方法により硬化されてもよい。硬化工程は、典型的には、更に強化された又はより連続した又はより完全に囲まれた及び／又は結合された層／殻（コーティング）をもたらす工程を伴う。例えば、硬化工程の間、処理層／殻はアニールされてもよいし又は架橋されてもよい。
【０１３４】
乾燥工程は硬化工程と同時に行われてもよい。しかしながら、乾燥工程が硬化工程の前の別の工程であることが好ましい場合がある。
【０１３５】
典型的には、また乾燥工程でもあるこうした硬化工程は、主に２つの望ましい効果を有する。第１に、存在する液体（例えば水）の大部分は、コーティングされた水膨潤性ポリマーからコーティング層を通して乾燥又は硬化工程の間に除去されるため、コーティングは、例えばコーティングの中に「孔」を形成することにより水浸透性となり、これは使用中のその後の液体（尿）の吸収のために有用である。第２に、コーティング自体が融合して、湿潤伸張性、好ましくは弾性のフィルムを形成する。
【０１３６】
硬化工程は、いずれかの既知の方法により行われてもよい。典型的には、硬化工程は、表面処理されたＡＧＭの加熱処理を伴い、それは、例えば、照射加熱、オーブン加熱、対流加熱、又はコーティングされたポリマーを真空及び増加した温度下に設置すること、共沸加熱によって行われてもよく、及びそれは例えば、流動床乾燥機のような乾燥のために用いられる従来の装置の中で行われてもよい。
【０１３７】
真空が同様に適用されるか、又は硬化若しくは乾燥が不活性気体のもとで（酸化を避けるために）行われることが好ましい場合がある。
【０１３８】
好ましくは、加熱処理は、コーティングされた水膨潤性ポリマーを、少なくとも７０℃、又は更には少なくとも８０℃、又は更には少なくとも１００℃、又は更には少なくとも１２０℃、又は更には少なくとも１３０℃、又は更には少なくとも１４０℃で、及び好ましくは少なくとも５分、又は更には少なくとも１０分、又は更には少なくとも１５分、又は更には少なくとも３０分、又は更には少なくとも１時間、又は更には少なくとも２時間の間加熱することを伴う。好ましいのは、最高温度が３００℃まで、又は更には２５０℃まで、又は更には２００℃までであることである。
【０１３９】
この加熱処理は１回行われてもよいし、又はそれは繰り返されてもよく、例えば加熱処理は異なる温度で、例えば最初はより低い温度で、例えば、上記のように、７０℃又は８０℃から１００℃までで、例えば少なくとも１時間の間、及び続いてより高い温度で、例えば１２０〜１４０℃、又は更には３００℃までで、少なくとも１０分の間、コーティング剤の湿潤伸張性ポリマーの更なる重合又は架橋のような化学反応を引き起こすように繰り返されてもよい。
【０１４０】
ゆっくりとした（例えば、少なくとも３０分又は更には少なくとも１時間の）加熱処理硬化工程の間に、いわゆるアニーリング工程が起こり、それによって、表面処理における粒子の境界が、ポリマー間の鎖の拡散により消失し始めると考えられている。これは、粒子の「細胞壁」を表面上で破断し、及びこれは絡み合ったポリマーネットワークの形成を可能にするが、これは表面の機械的強度のために、特に湿潤状態において非常に重要であることが見出されている。典型的には親水性であり、及びポリマー鎖の拡散障壁を表す「細胞壁」が破壊されない場合には、水中への浸漬時にそれらはウィッキング境界として作用する可能性があり、フィルムを部分的に解体し、そのためフィルムを著しく弱くする結果をもたらす。好ましくは、アニーリング処理工程（これは乾燥工程と同時であってもよい）の温度は、親水性の細胞壁を「破断する」ためのポリマー鎖の移動を誘発するために十分高くなければならず、及びアニーリング処理工程の時間は、鎖の拡散及び絡み合いのための十分な時間を可能にするために十分に長くなければならない。
【０１４１】
好ましくは、処理剤がフィルム形成剤を含む時、又はフィルム形成湿潤伸張性材料を含む時、硬化及び／又は乾燥温度は典型的には、剤の最低フィルム形成温度（ＭＦＦＴ）を超える。
【０１４２】
結果として得られる表面処理されたＡＧＭは、好ましくは固体である。それに加えて、追加の処理工程、例えばいわゆる固化工程が時には必要であり、それには、例えば、当該技術分野において既知のような粒子形成工程が挙げられ、これは、アグロメレーション、押出成形、研削、及び必要とされる粒径分布を得るためにふるいにかけることを所望により伴うことを包含する。これは、工程ｃ）の前に、工程ｃ）と同時に、又は工程ｃ）の後に行われてもよい。
【０１４３】
工程ａ）のＡＧＭが、本明細書に記載されるようなポリマー前駆体から形成される場合には、工程ａ）又はｂ）はまた、必要とされるＡＧＭを形成するために重合反応及び／又は架橋反応を促進するために必要な構成成分の添加を伴うことが一般に必要とされる。
【０１４４】
本方法はまた、造粒助剤、流動助剤、乾燥助剤のような更なる加工助剤の添加をいずれの工程において伴ってもよい。当該技術分野において既知のいずれの流動助剤が添加されてもよく（例えば、コーティング工程の前若しくは間、又は以下に記載されるように、好ましくは乾燥及び／又はアニーリング及び／又は架橋工程（類）の間に）、例えばデグサ（Degussa）から入手可能なアエロシル（Aerosil）２００が良好な流動助剤であることが見出されている。
【０１４５】
また、湿潤した表面処理されたＡＧＭを乾燥工程の間に、例えばかき回すことにより機械的に攪拌することは有用である場合がある。
【０１４６】
本方法が、展着助剤又は界面活性剤の添加を伴うことは、極めて好ましい場合があり、それらは工程ｂ）において処理層又は殻の形成を促進する。好ましい展着援助界面活性剤は、上記の界面活性剤のいずれかである。
【０１４７】
（結果として得られる表面処理された吸収性ゲル化材料）
結果として得られる表面処理された本発明のＡＧＭは、工程ｃ）の後に、好ましくは５０重量％未満、より好ましくは２０重量％未満、又は更には１０重量％未満、又は更には５重量％未満の水を含む。好ましくは、本発明により調製された表面処理されたＡＧＭは乾燥しており；例えば表面処理されたＡＧＭは、材料の０．０１重量％〜５重量％の流体含有量を有する。
【０１４８】
表面処理されたＡＧＭの含水量は、例えばＥＤＡＮＡ試験番号ＥＲＴ４３０．１−９９（１９９９年２月）により決定することができ、これは表面処理されたＡＧＭを１０５℃で３時間乾燥し、及び乾燥後の表面処理されたＡＧＭの重量損失により水分含有量を決定することを伴う。
【０１４９】
本発明の表面処理されたＡＧＭは、少なくとも水中、及び典型的にはまた、本明細書に記載されるような０．９％生理食塩水溶液のようなその他の水系液体中でそれが膨潤し及びゲル化するようなものである。
【０１５０】
本発明の表面処理されたＡＧＭは、表面を処理されたＡＧＭを含み、及びそのためそれは処理層又は殻をその表面に含む。表面処理層又は殻は好ましくは、表面処理されたＡＧＭの０．５重量％〜５０重量％、より好ましくは１重量％〜３０重量％、又は更には１重量％〜２０重量％、又は更には２重量％〜１５重量％の濃度で存在する。
【０１５１】
結果として得られる処理層又は殻、例えばコーティングは、好ましくは薄く及び／又は好ましくは均一であり；好ましくはそれは、０．１ミクロン〜２５０ミクロン（ミクロン＝μｍ＝マイクロメートル）、より好ましくは１ミクロン〜１００ミクロン、又は特定の実施形態では、更には１ミクロンから５０ミクロンまで又は更には２０ミクロンまで、又は更により好ましくは２〜１５ミクロンの平均の厚さ又はキャリパーを有する。
【０１５２】
処理層又は殻、例えばコーティングは、キャリパー及び形状において好ましくは均一である。好ましくは、平均のキャリパーは、最小キャリパーと最大キャリパーとの比が１：５〜１：１、好ましくは１：２〜１：１であるようなものである。
【０１５３】
表面処理されたＡＧＭはまた、表面を処理されていないＡＧＭを含有してもよい。好ましくは、表面処理されたＡＧＭは、（表面処理された及び表面処理されていないＡＧＭの合計の）少なくとも２０重量％、より好ましくは５０重量％〜１００重量％、又は更には８０重量％〜１００重量％、及び最も好ましくは９０〜１００重量％の濃度で存在する。
【０１５４】
本発明の表面処理されたＡＧＭはまたその他の化合物、例えば充填剤、流動助剤、加工助剤、固化防止剤、臭気抑制剤、着色剤などを含んでもよい。
【０１５５】
表面処理されたＡＧＭは、好ましくは固体であり、それには、ゲル、フレーク、繊維、凝集物、大きいブロック、顆粒、及び粒子、球体、及び本明細書の以上に記載されたＳＡＰ又はＡＧＭについて当該技術分野において既知のその他の形態が挙げられる。
【０１５６】
本発明の１つの実施形態では、本発明の表面処理されたＡＧＭは、５０μｍ〜８００μｍの質量基準の中央粒径（mass median particle size）を有する自由流動粒子の形態である。
【０１５７】
加えて、又は本発明の別の実施形態では、表面処理されたＡＧＭは、本質的に球形である粒子を含む。
【０１５８】
本発明の更に別の好ましい実施形態では、本発明の表面処理されたＡＧＭは相対的に狭い範囲の粒径を有し、粒子の大部分は５０μｍ〜６００μｍ、好ましくは１００μｍ〜５００μｍ、及びより好ましくは２００μｍ〜５００μｍの粒径を有する。
【０１５９】
本発明の材料は典型的には、いわゆるコア−殻粒子の形態であり、その際、ＡＧＭは内部構造又はコア中に存在し、及び処理剤／層は、ＡＧＭの周囲の殻を形成する。本発明の１つの好ましい実施形態では、処理層／殻は、例えば、表面処理されたＡＧＭが液体中で膨潤する時にコア中のＡＧＭの周囲に切線力を発揮するために、ＡＧＭ（コア）の周囲の本質的に連続的なコーティング層又は殻である。
【０１６０】
処理層又は殻は、例えば、表面処理されたＡＧＭ中への（コア中への）液体の迅速な浸透／吸収を可能にするために、好ましくは、極めて水浸透性である。
【０１６１】
本発明の別の好ましい実施形態では（又は上記段落の浸透性の層／殻の好ましい特性として）、処理層又は殻は多孔質であり、及び水の浸透のための孔を含むネットワークの形態、例えば繊維性ネットワークの形態であり、これは上に定義されたように粒子と結合され及び粒子を囲んでいる。
【０１６２】
処理層又は殻が結合し、及びより好ましくは、処理層／殻が結合してＡＧＭを完全に囲んでいることは好ましい。
【０１６３】
本発明の目的上、処理の殻又は層が、処理層／殻内にある各２つの点Ｐ１及びＰ２について、これらの点Ｐ１及びＰ２を結合し及びコーティングされた殻内に完全に位置する少なくとも１つの連続線が存在するように、結合することは好ましい。
【０１６４】
好ましくは処理層又は殻は、水膨潤性ポリマー中（そのためコーティングの殻又は層の上若しくは中ではなく）に配置される各点Ｐ３について、及び水膨潤性材料の外側の各点Ｐ４について、Ｐ３及びＰ４を結合し、及び５００μｍ、又は好ましくは更には僅か１００μｍの直径を有する円形の横断面を有するすべての連続するバンドがコーティングされた殻を横断するように、水膨潤性ポリマー（類）を完全に囲んでいる。（バンドは、円形の横断面を有する線として定義される。）
【０１６５】
表面処理されたＡＧＭが、ＡＧＭを同じ又は異なる処理剤を用いて２回以上処理することにより得られる処理剤（類）の２つ以上の層又は殻を含むことが好ましい場合がある。例えば、コーティング又は殻は、本明細書に記載されるように、湿潤伸張性材料、例えばポリマーのエラストマー材料を含むコーティング剤の２つの層若しくはコーティングにより形成されてもよいし、又はそれは表面架橋された材料の第１の層若しくは殻、及び湿潤伸張性材料の第二の殻若しくは層を有してもよい。
【０１６６】
本発明の方法により製造された特に好ましい表面処理されたＡＧＭは、以下に概説されるＣＣＲＣ試験により測定される高い収着能を有する。
【０１６７】
本発明の方法により製造された特に好ましい表面処理されたＡＧＭは、そのすべてが本明細書に参考として組み込まれる米国特許第５，５９９，３３５号、米国特許第５，５６２，６４６号、及び米国特許第５，６６９，８９４号に開示されるＳＦＣ試験によって測定できるような液体に対する高い浸透性を有する。
【０１６８】
加えて、本発明の方法により製造された特に好ましい表面処理されたＡＧＭは、本明細書に参考として組み込まれる米国特許第５，５６２，６４６号に開示されるＰＨＬ試験により測定できるように、特にコーティングされていないＡＧＭと比べて、高い湿潤多孔性を有する（即ち、ひとたび本発明の表面処理されたＡＧＭの量が液体吸収を許されると、それらは（ヒドロ）ゲル又は（ヒドロ）ゲル床を形成し、これは特定の湿潤多孔性を有する）；（表面処理されたＡＧＭ又はＡＧＭが異なる圧力で試験される場合には、この試験で用いられる重量はしかるべく調整されるべきである）。
【０１６９】
コーティング剤の使用は好ましくは、処理されていないＡＧＭと比べて、本明細書の表面処理されたＡＧＭの湿潤多孔性を増加させ；好ましくはこの増加は少なくとも５０％、又は更には少なくとも１００％、又は更には少なくとも１５０％（処理されていないＡＧＭと比べて）である。
【０１７０】
本発明の方法により製造された最も好ましい表面処理されたＡＧＭは、高い収着能及び高い浸透性（ＳＦＣ）及び高い湿潤多孔性を有する。
【０１７１】
（好ましい吸収性構造体及び物品）
本発明の１つの実施形態の吸収性構造体は、典型的には（使い捨て）吸収性物品、例えば好ましくは陰唇間製品、生理用ナプキン、パンティライナー、及び好ましくは成人用失禁製品、乳児のおむつ、おしめ、及びトレーニングパンツに用いるためのものである。
【０１７２】
これらの好ましい吸収性物品は、典型的には、液体不透過性（しかし好ましくは、気体又は水蒸気透過性）バックシート、バックシートと接合した、さもなければ結合した流体透過性のトップシート、及びバックシートとトップシートとの間に配置された本発明による吸収性構造体を含む。こうした物品は当該技術分野において周知であり、及びこの記載全体において言及された様々な文書、例えばＥＰ７５２８９２に完全に開示されている。
【０１７３】
典型的には、本発明の吸収性構造体は、体液を貯蔵する役目をする吸収性物品の一部、例えば吸収性物品の貯蔵層である。当該技術分野において既知であるように、これは獲得層と直接接触してもよく、又は本発明の１つの実施形態では、それは獲得層と共に単一構造体を形成してもよい。本発明の更に別の実施形態では、吸収性構造体は、吸収性物品中に用いるための獲得層である。
【０１７４】
吸収性構造体は、本発明の表面処理されたＡＧＭを、いずれの重量又は濃度で含んでもよいが、好ましくは、特に吸収性構造体が貯蔵層としての役目をする場合には、又は吸収性構造体が貯蔵層としての役目をする層を含む場合には、構造体又は層は、構造体の考えられる他の構成要素と比べて、多量の本明細書の水膨潤性材料を含み、即ち、好ましくは構造体又はその（貯蔵）層の５０重量％を超える、又は更には７０重量％を超える、又は更には８０重量％を超える、又は更には９０重量％を超える本明細書の超吸収性材料を含む。
【０１７５】
表面処理されたＡＧＭは、吸収性繊維材料、例えば水膨潤性材料の不動化のためのマトリックスを提供できるエアフェルト材料と混合されてもよい。しかしながら、好ましくは相対的に少量の吸収性繊維（セルロース）材料が吸収性構造体に用いられる。そのため、吸収性構造体が液体貯蔵層である場合、又は吸収性構造体が１つ以上の液体貯蔵層を含む時には、前記液体構造体又は前記液体貯蔵層が、本明細書の多量の超吸収性材料を含み、及び吸収性（セルロース）繊維をほとんど又は全く含まないこと、例えば好ましくはその層の４０重量％未満、又は更には２０重量％未満、又は更には１０重量％未満、又は更には５重量％未満の吸収性繊維（セルロース）材料、及び好ましくは５０重量％を超える、又は更には７０重量％を超える、又は更には８０重量％を超える、又は更には９０重量％を超える本明細書の水膨潤性材料を含むことは好ましい場合がある。
【０１７６】
物品又は構造体は、表面処理されたＡＧＭに加えて、表面処理されていないＡＧＭもまた含んでもよいことに注意すべきである。
【０１７７】
吸収性構造体は、表面処理されたＡＧＭを含む部分を包むラッピング材料、いわゆるコアラップ材料を含んでもよい。１つの実施形態では、コアラップ材料は、最上層とユーザーの皮膚から最も遠くにある最下層を含む。コアラップ材料、最上層、又は最下層は、不織布材料から提供され得る。１つの好ましい材料は、いわゆるＳＭＳ材料であり、スパンボンドされた、メルトブロウンされた、及び更にスパンボンドされた層を含む。極めて好ましいのは、永続的に親水性の不織布であり、及び特には、永続的に親水性のコーティングを有する不織布である。別の好ましい材料は、ＳＭＭＳ構造体を含む。最上層及び最下層は、２枚以上の材料の別個のシートから提供されてもよく、又は別の方法としてはそれらは材料の単一シートから提供されてもよい。
【０１７８】
好ましい不織布材料は、ＰＥ、ＰＥＴ、及び最も好ましくはＰＰのような合成繊維から提供される。不織布の製造に用いられるポリマーは本質的に疎水性であるため、それらは好ましくは親水性のコーティングによりコーティングされ、例えば当該技術分野において既知のようにナノ粒子によりコーティングされる。
【０１７９】
特に永続的に親水性の不織布がまた、吸収性物品のその他の部分、例えばトップシートとして又はトップシート内で有用である。
【０１８０】
本発明の好ましい実施形態では、吸収性構造体は、ラッピング材料、本明細書に記載される表面処理されたＡＧＭ、及び熱可塑性材料及び／又は接着剤の層を含み、これは接着剤の（非吸収性）繊維層であってもよい。
【０１８１】
好ましい吸収性構造体は、例えば次のように製造することができる：
ａ）ラッピング材料としての役目ができる基材材料を用意する；
ｂ）表面処理されたＡＧＭを、基材材料の第１表面上に、好ましくは表面処理されたＡＧＭを実質的に含まない少なくとも１つの領域を含むパターンにおいて付着するが、このパターンは、表面処理されたＡＧＭを含む少なくとも１つの領域を、好ましくは、表面処理されたＡＧＭを有する領域間に開口が形成されるように含む；
ｃ）熱可塑性材料の部分が基材の第１表面と直接接触するように、及び熱可塑性材料の部分が表面処理されたＡＧＭと直接接触するように、熱可塑性材料を基材材料の第１表面及び表面処理されたＡＧＭ上に付着する；
ｄ）次いで基材材料を折り畳むことにより、又は別の基材物質を上記のものの上に設置することにより、上記のものを典型的には閉鎖する。
【０１８２】
本明細書の好ましい使い捨て吸収性物品は、生理用ナプキン、パンティライナー、成人用失禁製品、及び乳児用おむつ又はトレーニング若しくはプルオンパンツであり、その際、尿を吸収する役目をする物品、例えば成人用失禁製品、おむつ及びトレーニング又はプルオンパンツが本明細書において最も好ましい物品である。
【０１８３】
本明細書の好ましい物品は、トップシート及びバックシートを有し、この各々は前部領域、後部領域、及びその間に配置される股領域を有する。本発明の吸収性構造体は、典型的にはトップシートとバックシートとの間に配置される。好ましいバックシートは、蒸気透過性であるが液体不透過性である。好ましいトップシート材料は、少なくとも部分的に親水性であり；好ましいのはまたいわゆる有孔のトップシートである。トップシートが、スキンケア組成物、例えばローションを含むことが好ましい場合がある。
【０１８４】
本明細書において好ましいおむつ又はトレーニングパンツは、前部ウエストバンド及び後部ウエストバンドを有し、前部ウエストバンド及び後部ウエストバンドの各々は第１末端部分及び第２末端部分、及び末端部分の間に位置する中央部分を有し、及び好ましくは末端部分の各々は、前部ウエストバンドを後部ウエストバンドに締着するための締着装置を含み、又はそれによって好ましくは末端部分は互いに結合され、及び後部ウエストバンドの中央部分及び／又はバックシートの後部領域及び／又はバックシートの股領域は、ランディング部材を含み、好ましくはランディング部材は、ループ、フック、スロット、スリット、ボタン、磁石から選択される第２の嵌合要素を含む。最も好ましいのは、フック、接着剤、又は粘着性の第２の嵌合要素である。物品上の嵌合要素、又は好ましくはおむつが、それらが一定の時だけ嵌合できることを確実にする手段を提供されることが好ましい場合があり、例えばそれらは取り外し可能なタブにより覆われていてもよく、それは、嵌合要素が嵌合される時に取り外され、及び嵌合がもはや必要ない時には、上記のように再び閉鎖されてもよい。
【０１８５】
本明細書の好ましいおむつ及びトレーニングパンツは、当該技術分野において既知のように、１つ以上の組の脚部伸縮素材及び／又は障壁用レッグカフを有する。
【０１８６】
また、トップシートが大きい開口部を、好ましくはそれらの長さに沿った伸縮性手段と共に有することが好ましい場合があり、それを通して、汚物（waist material）は、吸収性構造体の上の空隙の中に入ることができ、及びこれは、装着者の皮膚から離れてこの空隙にそれが隔離されることを確実にする。
【０１８７】
（本発明の工程ａ）の水を含有するＡＧＭを調製するために特に有用なＡＧＭの調製）
実施例１．１：球形のＡＧＭ粒子の調製のための方法：
球形のＡＧＭポリマー粒子は、ＵＭＳＩＣＨＴ（ドイツ、オーバーハウゼンのフラウンホーファー環境・安全・エネルギー技術研究所（Fraunhofer Institut Umwelt-,Sicherheits-,Energietechnik））により得られてもよいし、又は以下の適合された手順に従って製造されてもよい。
【０１８８】
４０ｇの氷状のアクリル酸（ＡＡ）がビーカー中に設置され、及び１７１２ｍｇのメチレンビスアクリルアミド（ＭＢＡＡ）がこの酸の中に溶解される。別個に、１３．２２４ｇの固体ＮａＯＨが、５８．２２８ｇの水に溶解されそして冷却される。このＮａＯＨ溶液は次にゆっくりとアクリル酸に添加され、それから結果として得られる溶液が４〜１０℃に冷やされる。
【０１８９】
第２のビーカー中に、４００ｍｇのペルオキソ二硫酸アンモニウム（ＡＰＳ）及び４００ｍｇのメタ重亜硫酸ナトリウムが混合され、及び９９．２ｍｌの水中に溶解される。この溶液はまた４〜１０℃に冷やされる。
【０１９０】
２つの等しい蠕動ポンプの使用により、両溶液は組み合わされるとともに等しい速度で、短いスタテックミキサー装置を通して汲み上げられ、その後、それらは個々の液滴として、加熱された約２ｍの長さのガラス管内の６０〜８０℃の熱いシリコーンオイル（ロート（Roth）Ｍ  ５０、カタログ番号４２１２．２）の中に滴下される。ポンプの速度は、個々の液滴が管内のオイルを通って沈むが、その一方でまたミキサー装置内での早過ぎる重合を避けるように調整される。重合は液滴がオイルを通って下降する間に進行し、そして粒子（ゲル化したポリマーの液滴）が形成され、これは管の底に取り付けられた、加熱された１リットルの三角フラスコ内に収集され得る。
【０１９１】
添加の完了後、オイルは冷却され、そしてオイルを排出することにより球体が収集される。過剰のオイルはイソプロパノールを用いて洗浄することにより除去され、及び粒子（球体）は、それらを過剰のイソプロパノールに１２〜２４時間露出することにより予備乾燥される。イソプロパノールを用いた追加の洗浄が、シリコーンオイルの痕跡を除去するために必要である場合がある。粒子（球体）は次に真空オーブン中で６０〜１００℃で、恒量が得られるまで乾燥される。
【０１９２】
ＭＢＡＡの量は、結果として得られるポリマーからどんな特性が必要とされるかに依存して調整されてもよいが、例えば０．３モル％（ＡＡの１モル当たり）のＭＢＡＡが用いられる時、結果として得られる水膨潤性ポリマー粒子は、約５０ｇ／ｇのＣＣＲＣ（当該技術分野において既知の及び本明細書に記載される方法により測定される時、０．９％生理食塩水溶液の吸収）を有し；１．０モル％（ＡＡの１モル当たり）のＭＢＡＡが用いられる時、結果として得られる水膨潤性ポリマー粒子は、約１９ｇ／ｇのＣＣＲＣを有し；２．０モル％（ＡＡの１モル当たり）のＭＢＡＡが用いられる時、結果として得られる水膨潤性ポリマー粒子は、約９ｇ／ｇのＣＣＲＣを有する。
【０１９３】
すべての化合物は、アルドリッチ・ケミカルズ（Aldrich Chemicals）により得られ、精製せずに用いられた。
【０１９４】
実施例１．２：本明細書で有用なＡＧＭの調製のための方法：
３００ｇの氷状のアクリル酸（ＡＡ）に、適量のコア架橋剤（例えば、メチレンビスアクリルアミド、ＭＢＡＡ）が添加され（上記参照）、及び周囲温度で溶解される。（温度計、注射針、及び所望により機械的攪拌器の導入に適した、隔壁により閉鎖された４首のガラスカバーを装備した）２５００ｍｌの樹脂ケトルに、このアクリル酸／架橋剤溶液が入れられる。典型的には、すべての内容物を混合することができる磁性攪拌器が加えられる。重合のためのすべての成分の総重量が１５００ｇに等しくなるように（即ち、ＡＡの濃度が２０ｗ／ｗ％）、水の量が計算される。３００ｍｇの反応開始剤（ワコー・ケミカルズ（Waco Chemicals）からの「Ｖ５０」）がおよそ２０ｍｌのこの計算された量の脱イオン水中に溶解される。大部分の水が、樹脂ケトルに加えられ、及びモノマーと水がよく混合されるまで、混合物は攪拌される。次に、反応開始剤溶液がいずれかの残りの水と共に添加される。樹脂ケトルが閉じられ、そして例えば隔壁を通して２本の注射針を刺すことにより圧力逃しが提供される。次に溶液は、約３００ＲＰＭで攪拌しながら８０ｃｍの注射針を介してアルゴンにより強力に浄化される。攪拌は、約８分後に中止されるが、アルゴンによる浄化は継続される。溶液は典型的には合計１２〜２０分後にゲル化し始める。この時点で、ゲルの表面上に永続的な泡が形成し、及びアルゴンの注射針がゲルの表面より上に持ち上げられる。アルゴンによる浄化は、低下された流速で継続される。温度は監視され、典型的にはそれは２０℃から６０〜７０℃まで１時間以内に上昇する。ひとたび温度が６０℃未満に下降すると、ケトルは循環オーブン中に移され、及び６０℃で１５〜１８時間保たれる。
【０１９５】
この時間の後、樹脂ケトルは冷却され、そして結果として得られるゲルは平らなガラス皿の中に移される。ゲルは次に、小片（例えば、最大寸法が２ｍｍより小さい片）に壊されるか又は鋏で切断され、及び６リットルのガラス製ビーカー中に移される。ポリマーの７５％の酸の基を中和するために必要なＮａＯＨ（５０％）の量が、脱イオン水により２．５リットルまで希釈され、そしてゲルに素早く添加される。ゲルはすべての液体が吸収されるまで攪拌され；次にそれは覆われ、それから６０℃のオーブン中に移され、２日間平衡化される。
【０１９６】
この時間の後、ゲルは冷却され、次に２つの平らなガラス皿の中に分割され、そして真空オーブン中に移され、そこでそれは１００℃／最大、真空で乾燥される。ひとたびゲルが恒量に達したら（通常３日）、機械ミル（例えばＩＫＡミル）を用いて粉にし、それから必要な粒径、例えば１５０〜８００μｍのＡＧＭ粒子を得るためにふるいにかける。
【０１９７】
ＭＢＡＡの量は、結果として得られるポリマーからどんな特性が必要とされるかに依存して調整されてもよいが、例えば０．０１モル％（ＡＡの１モル当たり）のＭＢＡＡが用いられる時、結果として得られるＡＧＭ粒子は、約９０ｇ／ｇのＣＣＲＣ（当該技術分野において既知の及び本明細書に記載される方法により決定される時、０．９％生理食塩水溶液の吸収）を有し；０．０３モル％（ＡＡの１モル当たり）のＭＢＡＡが用いられる時、結果として得られるＡＧＭポリマー粒子は、約７３ｇ／ｇのＣＣＲＣを有し；０．１モル％（ＡＡの１モル当たり）のＭＢＡＡが用いられる時、結果として得られるＡＧＭ粒子は、約５６ｇ／ｇのＣＣＲＣを有し；２．０モル％（ＡＡの１モル当たり）のＭＢＡＡが用いられる時、結果として得られるＡＧＭ粒子は、約１６ｇ／ｇのＣＣＲＣを有し；５．０モル％（ＡＡの１モル当たり）のＭＢＡＡが用いられる時、結果として得られるＡＧＭ粒子は、約８ｇ／ｇのＣＣＲＣを有する。
（すべての化合物は、アルドリッチ・ケミカルズ（Aldrich Chemicals）により得られ、精製せずに用いられた。）
【０１９８】
実施例１．３：表面架橋処理工程：
この実施例は、本発明の処理工程ａ）及びｂ）を受けさせる前のＡＧＭの表面架橋を表し、前記工程ｂ）はその結果表面架橋工程を含まないが、好ましくはコーティング工程を含む（その際、処理剤はコーティング剤である）。
【０１９９】
１５０ｍｌのガラス製ビーカーは、プラスチック翼を有する機械的攪拌器を装備され、４ｇの粒子状形態の乾燥ＡＧＭが入れられる。機械的攪拌器は、ポリマーの良好な流動化が、３００〜５００ＲＰＭで得られるようなやり方で選択される。５０〜２００μｌの注射器に１，２−プロパンジオール中のデナコール（Denacol）（＝エチレングリコールジグリシジルエーテル＝ＥＧＤＧＥ）の４％溶液（ｗ／ｗ）が入れられ、別の３００μｌ注射器に脱イオン水が入れられる。
【０２００】
ＡＧＭはビーカー中でおよそ３００ＲＰＭで流動化され、そして表面架橋剤が３０秒以内に添加される。混合は合計３分間継続される。攪拌が継続される間、次に３００μｌの水が３〜５秒以内で添加され、それから攪拌が３００〜５００ＲＰＭで更にもう３分間継続される。この時間の後、混合物はガラス製バイアル瓶中に移され、アルミニウムホイルで封止され、それから１時間平衡化される。次にこのバイアル瓶は、１４０℃のオーブンに移され、この温度で１２０分間保たれる。この時間の後、バイアル瓶は冷却され、内容物が取り出され、表面架橋されたＡＧＭが得られる。いずれかの凝集物は、穏やかな機械的作用により注意深く壊されてもよい。結果として得られる表面架橋されたＡＧＭ粒子は次に所望の粒径にふるわれてもよく、次いで工程ａ）の水を含有するＡＧＭを得るために用いられてもよい。
【０２０１】
次の実施例は、本発明の方法の可能な処理工程ｂ）を例示する。
【０２０２】
実施例２．１：ＡＧＭを水系ラテックス分散体に直接混合することによりコーティングされたＡＧＭを提供する方法（工程ａ）及びｂ）が同時に行われる）：
次のものは、処理工程と同時にＡＧＭを膨潤させることを伴う、本発明の水膨潤性材料を製造するための好ましい方法である。
【０２０３】
コーティングされるＡＧＭの量、コーティングの程度、及び水膨潤性ポリマーを膨潤させるために必要とされる水が選択される。
【０２０４】
次に、本明細書に記載されるように、例えばラテックスのような湿潤伸張性コーティング材料の、コーティング剤の希釈された分散体が調製されるが、これは攪拌下で、例えばガラス製ビーカー中で磁性攪拌器を約３００ｒｐｍで約５分間用いて行われる。分散体の表面にフィルムが形成されないように、常に注意することが必要である。ラテックスの分散体について典型的には、分散体は最高でも７０重量％の湿潤伸張性ポリマーを含有する。
【０２０５】
コーティング処理をよりよく監視するために、染色用の色、例えばニュー・フクシン・レッド（New Fuchsin Red）が分散体に添加されてもよい。
【０２０６】
次に、二重十字テフロン翼を有する機械的攪拌器を用いて、分散体が渦が見えるようにして攪拌され、ＡＧＭ（粒子）が連続攪拌下で素早く添加される。ひとたびＡＧＭが分散体から水を吸収し、工程ａ）の水を含有するＡＧＭを形成し始めると、（典型的には約１５秒後）、混合物はゲル化を始め、そして渦は最終的に消失する。次にほぼすべての遊離液体が吸収された時、攪拌は停止され、及び結果として得られるコーティングされたＡＧＭは乾燥されてもよいし、又は本明細書に記載される方法のいずれかにより後処理されてもよい。
【０２０７】
実施例２．２：個々にコーティングされた水膨潤性材料を提供する方法
本発明の別の好ましいコーティング方法は次のようである：
水を含有するＡＧＭ（例えば、ＡＧＭ１ｇ当たり含水量１０ｇ、例えば１０ｇ／ｇのＣＣＲＣを有する）が、好ましくは（３０〜４５度）の角度のもとにある表面上に設置される。
【０２０８】
分散体の形態のコーティング剤が、例えばピペットの使用により又は噴霧することにより、液滴においてポリマー上に適用される。これによって、空泡は全く形成されるべきでない。
【０２０９】
このようにして、水を含有するＡＧＭの表面上にフィルムが形成される。
【０２１０】
次に、コーティングされた、水を含有するＡＧＭ（粒子）は、室温（２０℃）若しくは例えば４０℃／８０％湿度において最高２日間、又は例えばオーブン（必要であれば、真空オーブン）中で低温（最高８０℃）においてのいずれかにより乾燥される。
【０２１１】
次に、コーティングされたＡＧＭは、本明細書に記載されるように硬化されてもよい。それはまた所望の形態、例えば粒子に形成されてもよい。
【０２１２】
実施例２．３：別の好ましいコーティング方法
別の好ましい方法では、水を含有するＡＧＭの分散体が最初に調製され、及びコーティング剤がそれに添加される。
【０２１３】
例えば、２２００ｇの水を含有するＡＧＭ（２００ｇのＡＧＭ及び２０００ｇの水；含水量は、材料が１０ｇ／ｇのＣＣＲＣを有するようなものであり、例えば上記の方法により調製される）が容器中に設置され、ｎ−ヘプタンが、ヘプタンがビーカー中のポリマーの表面の約１〜２ｍｍ上になるまで添加される。
【０２１４】
家庭用ミキサー（例えば、ホイップクリーム用）を用いて、構成成分は高速で混合される。湿潤伸張性コーティング材料の水分散体の形態のコーティング剤、例えば上記のようなラテックス分散体が、ビーカーに、例えばピペットの使用により水膨潤性ポリマーと共に添加される。塊の形成を避けるために、混合物は連続的に攪拌される。
【０２１５】
結果として得られる材料は、薄層（例えば１ｃｍ未満）として表面上に広げることができ、それから少なくとも１２時間、又は（真空）オーブン中で（最高約７０℃のいずれかの温度）で空気乾燥される。次に乾燥されたコーティングされたＡＧＭは、（真空）オーブン中で１４０℃又は１５０℃に加熱することにより更に硬化されてもよい。
【０２１６】
冷却又はその後の工程の後、結果として得られる材料は、所望の粒径になるまで機械的に縮小されるか又はふるいにかけられてもよい。
【０２１７】
実施例２．４  界面重合による水を含有するＡＧＭの表面処理
テフロン（Teflon）翼を有するトルーボア（Trubore）機械的攪拌器、浸漬温度計、及び水冷フリードリッヒ（Friedrichs）コンデンサー装備バレット（Barrett）型水分受容器を装備した１リットルの溝付き樹脂ケトルの中で次の反応が実行される。デジタル攪拌モーターが攪拌速度を制御するために用いられる。テフロン（Teflon）ガスケット及びスリーブが、すべてのガラス間接続に用いられる。加熱マントルが温度を管理するために用いられる。
【０２１８】
３５０ｍｌのシクロヘキサンが樹脂ケトルに添加される。次に、０．５ｇの乳化剤スパン（Span）４０（ＩＣＩソルビタンモノパルミテート）がシクロヘキサンに添加される。
【０２１９】
シクロヘキサンは、スパン（Span）４０を溶解するために、穏やかに攪拌しながらおよそ６０℃に加熱される。
【０２２０】
次に１０．０ｇの乾燥したＡＧＭがシクロヘキサンに添加され、およそ１５０ｒｐｍで攪拌しながら分散される。攪拌しながら、４０ｇの蒸留／脱イオン水が粒子懸濁液に滴下される。
【０２２１】
すべての水がＡＧＭに吸収された後には、それによって工程ａ）の水を含有する、部分的に膨潤したＡＧＭが得られ、攪拌速度はおよそ３００ｒｐｍに増加され、それから部分的に膨潤したＡＧＭの懸濁液はおよそ３０分間平衡化される。
【０２２２】
別個に、ポリエチレンイミン（ＭＷ＝６００；ポリサイエンシーズ（Polysciences））の１％水溶液が、０．１０ｇのポリエチレンイミンを９．９０ｇの蒸留／脱イオン水に溶解することにより調製される。
【０２２３】
この溶液は、予備膨潤したＡＧＭの懸濁液を有する樹脂ケトルに滴下され、それからこの混合物は１５分間平衡化される。
【０２２４】
別個に、新しく開けた瓶から得られた０．２６ｇのイソフタロイルジクロリド（アルドリッチ（Aldrich））が、およそ３０ｍｌのシクロヘキサン中に溶解される。
【０２２５】
およそ３００ｒｐｍで攪拌を継続しながら、イソフタロイルジクロリド溶液が混合物に滴下される。
【０２２６】
結果として得られる混合物が６０℃でおよそ２時間維持され、界面重合反応を達成する。
【０２２７】
結果として得られる水を含有する表面処理されたＡＧＭは、共沸蒸留（例えば本明細書の以下に記載されるように）を介して脱水（乾燥）される。脱水された表面処理されたＡＧＭは次に濾過され、熱いシクロヘキサンですすがれて、残留スパン（Span）４０を除去され、次いでおよそ６４時間、周囲温度において真空下で更に乾燥される。
【０２２８】
所望であれば、結果として得られる表面処理されたＡＧＭは、例えば２０番ふるいを通してふるいにかけられ、高度に凝集した粒子を除去してもよい。８．１ｇのふるいにかけられた生成物が得られる。
【０２２９】
実施例２．５：乾燥及び／又は硬化の好ましい処理工程
本発明の方法は、典型的には乾燥工程及び所望により硬化工程を含む。
【０２３０】
次のものは、工程ｂ）の表面処理された、水を含有するＡＧＭを乾燥する好ましい処理工程である：
液体、例えば水を含む表面処理されたＡＧＭが表面上に設置され、例えばそれはパイレックスガラス製パンの中に、厚さ約１ｃｍ以下である層の形態で広げられる。これは、約７０℃で少なくとも１２時間乾燥される。
【０２３１】
表面処理されたＡＧＭ中に存在する液体の量が既知である場合、乾燥前に表面処理された水を含有するＡＧＭの重量を測定し、次いで乾燥後に続いてそれを秤量することにより、結果として得られる表面処理されたＡＧＭ中の残留水分を決定することができる。典型的には、表面処理されたＡＧＭは５％未満の含水量（材料の重量で）まで乾燥される。
【０２３２】
表面処理されたＡＧＭは、続いて、例えば真空オーブン中で１４０℃で２時間硬化されてもよい。
【０２３３】
処理剤の幾つかの種類については、表面処理されたＡＧＭは潜在的に凝集物を形成する場合がある。当該技術分野において既知のように、例えばデグサ（Degussa）から入手可能なアエロシル（Aerosil）２００のような流動助剤が、処理工程の前若しくはその間、又は好ましくは乾燥及び／又は硬化工程の間に添加されてもよい。
【０２３４】
上記の乾燥工程はまた、表面処理された、水を含有するＡＧＭを、テフロン（Teflon）がコーティングされたメッシュ上に、層を通して対流できるように、例えば５ｍｍ未満の非常に薄い層において広げることにより行われてもよい。
【０２３５】
別の方法としては、液体（水）を含有する表面処理されたＡＧＭはまた、例えば、材料を真空オーブン中に１４０℃で２時間設置する１工程で直接乾燥及び硬化されてもよい。
【０２３６】
実施例２．６：共沸蒸留及び乾燥の方法
表面処理された水を含有するＡＧＭは、低温で、好適な液体、例えばシクロヘキサンから共沸蒸留を介して乾燥又は脱水されてもよい。例えば、材料は、テフロン（Teflon）翼及びデジタル攪拌モーターを有するトルーボア（Trubore）機械的攪拌器、浸漬温度計、並びに目盛り付きサイドアーム及び水冷コンデンサーを有するバレット（Barrett）型水分受容器を装備した２リットルの樹脂ケトルに移される。およそ１リットルのシクロヘキサンが樹脂ケトルに添加される。攪拌している間に、加熱マントルが、攪拌されたシクロヘキサン／ゲル系の温度を上げて還流するために用いられる。還流は系の温度がシクロヘキサンの沸点（およそ８０℃）に達するまで継続され、水の最小限の追加量がサイドアームに送達される。系は冷却され、次いで濾過されて脱水された又は乾燥された、本発明の表面処理されたＡＧＭが得られ、これは更に一晩、真空下、周囲温度（２０℃）で乾燥されてもよい。
【０２３７】
（本明細書で用いられる試験方法）
特に指定のない限り、本明細書の値パラメータを得るための各試験は、３つの値の平均を得るために３回行われる。
【０２３８】
（水膨潤性材料のシリンダーの遠心分離保持能力（Cylinder Centrifuge Retention Capacity）の決定）
この試験は、本明細書で用いられるＡＧＭ又は表面処理されたＡＧＭ（「試料」）の、ＡＧＭ又は表面処理されたＡＧＭが遠心力を受けた時の、生理食塩水溶液の保持能力を測定する役目をする（またそれは、様々な力が材料に適用された時の、使用中のポリマーの吸収能力の維持を示唆するものである）。
【０２３９】
第１に、生理食塩水溶液が次のように調製される：１８．００ｇの塩化ナトリウムが秤量され、及び２リットルのメスフラスコ中に添加され、これは次に２リットルの脱イオン水により容量まで、すべての塩化ナトリウムが溶解するまで攪拌しながら満たされる。
【０２４０】
最小５ｃｍの深さを有し、及び４つの遠心分離器のシリンダーを保持するために十分大きいパンは、４０ｍｍ（±３ｍｍ）の高さになるまで、生理食塩水溶液の一部で満たされる。
【０２４１】
各試料が、別個のシリンダー中で試験されるため、用いられる各シリンダーは、いずれかの試料がその中に設置される前に、０．０１ｇの精度で秤量される。各シリンダーは、液体がシリンダーから出られるように（しかし、ＡＧＭ又は表面処理されたＡＧＭは保持されるように）微細なメッシュの底部を有する。
【０２４２】
各測定について、再現試験が同時に行われるため；常に２つの試料が次のように調製される：
試験されるＡＧＭ又は表面処理されたＡＧＭの１．０ｇが、０．００５ｇの精度で秤量され（これは「試料」である）、次いで試料が空の秤量されたシリンダーに移される。（これは、複製についても繰り返される。）
試料をシリンダーに移した直後に、満たされたシリンダーが生理食塩水溶液を有するパンの中に設置される（シリンダーは、互いにもたれて又はパンの壁にもたれて設置されるべきでない。）。
【０２４３】
１５分（±３０秒）後、シリンダーはパンから取り出され、及び生理食塩水溶液がシリンダーから排出されるが；その後シリンダーはパンの中に更に１５分間、再度設置される。合計２×１５分＝３０分の浸漬時間の後、シリンダーは溶液から取り出され、過剰の水がシリンダーから流出し、次いで試料を有するシリンダーが、シリンダースタンド及び遠心分離器のカップ内に、２つの複製の試料が反対の位置になるように設置される。
【０２４４】
用いられる遠心分離器は、シリンダー及びシリンダースタンドが、シリンダーから出てくる液体を捕捉する遠心分離器のカップの中に適合するように装備され、並びに適用される２５０Ｇ（±５Ｇ）の遠心加速度を、シリンダースタンドの底部に設置された質量に送達できる（例えば内径２６４ｍｍについて１３００ｒｐｍ）いずれの遠心分離器であってもよい。好適な遠心分離器は、ヘレウスのメガフュージ（Heraeus Megafuge）１．０ＶＷＲ＃５２１１５６０である。遠心分離器は、２５０Ｇの遠心加速度を得るように設定される。ヘレウスのメガフュージ（Heraeus Megafuge）１．０について、遠心分離器の設定は１３００ｒｐｍである。
【０２４５】
試料が３分間２５０Ｇ（±１０ｓ）で遠心分離される。
【０２４６】
シリンダーが遠心分離器から取り出され、及び最も近い０．０１ｇまで秤量される。
【０２４７】
各試料（ｉ）について、水膨潤性ポリマーの１ｇ当たりに吸収された生理食塩水溶液のｇとして表される、シリンダーの遠心分離保持能力Ｗｉが次のように計算される：
【化１】
2007501314.tif 000002
その場合：
ｍＣＳ：は遠心分離後の試料を有するシリンダーの質量［ｇ］である
ｍＣｂ：は試料なしの乾いたシリンダーの質量［ｇ］である
ｍＳ：は生理食塩水溶液なしの試料の質量［ｇ］である
次に、２つのＷｉ値（即ち、試料及びその複製について）の平均は、計算された値（最も近い０．０１ｇ／ｇまで）であり、及びこれが本明細書で呼ばれるようなＣＣＲＣである。
【０２４８】
（生理食塩水の流れの伝導度（Saline Flow Conductivity）（ＳＦＣ））
米国特許第５，５６２，６４６号（ゴールドマン（Goldman）ら、１９９６年１０月８日発行）に記載されるように（しかし本試験では０．９％ＮａＣｌ溶液を用いる）浸透性の大きさ及び多孔性の示唆は、ＡＧＭ又は表面処理されたＡＧＭのゲル床の生理食塩水の流れの伝導度により提供される。
【０２４９】
（抽出可能物又は抽出可能ポリマーの値）
本発明に有用な特に好ましいＡＧＭの別の重要な特徴は、その中に存在する抽出可能なポリマー材料又は抽出可能物の濃度である。抽出可能ポリマーのどの濃度がなお許容可能であるかという評価及び説明は、ＥＰ−Ａ−７５２８９２に詳細に開示及び説明されている。一般則として、抽出可能量はできるだけ低くあるべきであり、低ければ低いほど、抽出可能物質が起こし得る望ましくない反応は少なくなる。好ましいのは、ＡＧＭの１０重量％未満、又は更には５重量％未満、又は更には３重量％未満、又は更には１重量％未満の抽出可能物の濃度（１時間の試験結果の値）である。
【０２５０】
（本明細書のＡＧＭ又は表面処理されたＡＧＭの自由膨潤速度を決定するための方法）
この方法は、本明細書のＡＧＭ又は表面処理されたＡＧＭの０．９％生理食塩水溶液中での攪拌又は封圧なしの膨潤速度を決定する役目をする。一定量の流体を吸収するためにかかる時間の量が記録され、及びこれは、１秒間でＡＧＭ又は表面処理されたＡＧＭの１ｇ当たりに吸収された流体（０．９％生理食塩水）のｇ、例えばｇ／ｇ／秒において報告される。
【０２５１】
生理食塩水溶液は、９．０ｇのＮＡＣｌを１０００ｍｌの蒸留された脱イオン水に添加することにより調製され、及びこれはすべてのＮａＣｌが溶解されるまで攪拌される。
【０２５２】
１．０ｇの試料材料が秤量（０．０００１ｇの精度まで）され、及び２５ｍｌのビーカーの底全体に均一に設置され；次に２０ｍｌの生理食塩水溶液（同様に２３℃）が試料を有するビーカーに素早く添加され、及びタイマーが始動される。
【０２５３】
影響を受けていない流体表面の最後の部分が膨潤する試料と出会った時を、例えば、流体表面からの光反射により判定し、時間ｔｓが記録される。
【０２５４】
試験は、３つの値を得るために２回繰り返される。
【０２５５】
次に自由膨潤速度が、試料につき計算できるが、これは、本明細書で呼ばれるような自由膨潤速度を得るための平均であり得る（例えば、ｔｓにおいて１．０ｇの水膨潤性材料に吸収される２０ｇの水）。
【０２５６】
（コーティング剤のフィルムの調製）
本明細書で処理剤として用いられるコーティング剤（本発明の処理工程ｂ）において）に以下の試験方法を受けさせるために、前記コーティング剤（又は上記のように、その湿潤伸張性ポリマー材料）のフィルムを得ることが必要である。
【０２５７】
フィルムを調製するための方法は当業者に一般に既知であり、典型的には、層としてのコーティング剤の平らな基材への適用、コーティング剤のフィルムの形成及びフィルムの硬化、次いで基材からフィルムを続いてそっと取り除くことを含む。これらのフィルムは、次に以下の試験方法の対象となる。
【０２５８】
以下に概略される試験方法における評価について、約１００μｍ〜約６００μｍのキャリパーを有するフィルムを用いてもよい。評価のためのフィルムの好ましい平均のキャリパーは、４００μｍ前後である。
【０２５９】
本明細書のフィルムを調製する例は、湿潤伸張性ポリマー材料からである：
ポリマーフィルムは、湿潤伸張性ポリマーの溶液又は分散体からフィルムを成型することにより調製され得る。溶液は、通常は２０重量％濃度でポリマーを好適な液体又は溶媒、例えば水中に、又はこれが可能でない場合はＴＨＦ（テトラヒドロフラン）中に、又はこれが可能でない場合はジメチルホルムアミド中に、又はこれが可能でない場合はメチルエチルケトン中に、又はこれが可能でない場合はジクロロメタン中に、又はこれが可能でない場合はトルエン中に、又はこれが可能でない場合はシクロヘキサン中に溶解又は分散することにより調製される。（これらの溶液又は分散体のどれでも形成できない場合には、以下のホットメルト押出成形方法が用いられる）。
【０２６０】
次に、分散体又は溶液はテフロン（Teflon）のボートの中に注がれ、及び溶媒が、ポリマーの最小フィルム形成温度、典型的には約３５℃を超える温度で長期間、例えば少なくとも４８時間、又は更には７日間までの間蒸発させられる。乾燥については、乾燥するフィルムを乾燥の間に、例えばアルミ箔を用いて覆うことにより蒸発を遅らせることは重要である。液体含有量が５％を超える場合には、残留溶媒を除去するために、フィルムは真空オーブン中に６時間の間２５℃で設置されていずれの残留溶媒も除去されることを確実にしてもよい。
【０２６１】
本明細書のホットメルト押出成形フィルムを調製するための方法は次のようである：
溶媒による成型方法が可能でない場合、本明細書のフィルムは、押出成形が可能であるような温度で動作する回転単軸押出成形装置セットを用いてホットメルトから押出成形されてもよい。例えば、コーティング剤又は材料が溶融温度Ｔｍを有する場合には、押出成形は、ポリマーの前記Ｔｍの少なくとも２０℃より上で行われるべきである。コーティング剤又は湿潤伸張性材料が非晶質である（即ち、ポリマーがＴｍを持たない）場合には、定常剪断粘度測定が、ポリマーの秩序−無秩序転移、又は粘度が劇的に低下する温度を決定するために実行され得る。押出成形温度は、材料又はコーティング剤の分解温度未満であるべきである。
【０２６２】
フィルムの硬化：
いずれかのフィルム形成方法又は例えば上記の方法により得られるフィルムは次に、フィルムを（真空）オーブン中に１４０℃で２時間硬化することにより硬化される。
【０２６３】
（湿潤伸張性試験及び湿潤引張試験）
この試験方法は、一軸のひずみを長方形の平らな試料に適用し、及び試料を伸長するために必要な力を測定することにより、本明細書で用いられるような好ましいポリマーのフィルム形成処理（即ち、コーティング）剤のフィルムの、湿潤伸張性及び引張特性を測定するために用いられる。評価のために用いられるフィルムは、上記の方法により調製される。
【０２６４】
試験を行うための装置の好ましいものは、ツウィック社（Zwick GmbH & Co）（ドイツ、ウルム８９０７９、オーギュスト・ナーゲル通り（August-Nagel-Str.）１１）から入手可能な、１００ニュートンのロードセル及びツウィック・テストエキスパート（Zwick testXpert）（登録商標）ソフトウェアを有するツウィック・タイプＺ１．０／ＴＨ１Ｓ（ZWICK Type Z 1.0/TH1S）引張試験機である。これは、伸張の一定速度を測定し、その中で引張クランプは均一速度で移動し、及び力測定機構は、増加する力によって無視できる距離（０．１３ｍｍ未満）移動する。クランプは、モーター駆動であり、及び少なくとも約１ｍの移動距離を有する。ロードセルは、試験される試料の力の結果が、ロードセルの能力又は用いられる荷重範囲の１０〜９０％であるように選択されなければならない。
【０２６５】
引張試験機は、引張力の横断方向に約６ｃｍの幅及び引張方向に３ｃｍの長さの長方形の平面のジョーを有する。ジョーは、約４００〜６００ｋＰａ（４〜６バール）の空気圧により空気作動される。ジョーは、試験試料が試験中にクランプから外れないように十分に固定する必要があるが、ジョーの高過ぎる圧力のために試料が破壊されないように十分に緩やかに試験試料を固定する必要がある。
【０２６６】
引張試験機は、製造者の指示に従って較正されなければならない。
【０２６７】
試験は、５０％の相対湿度（＋／−２％）及び２３℃（＋／−２℃）の標準の実験室条件において実行される。
【０２６８】
試験に好適なポリマーフィルムは、当業者に既知の及び又は例示されたフィルム形成方法により得ることができる。方法の実施形態が硬化工程を伴う、及び結果として得られる水膨潤性（water-sellable）材料が、硬化工程を伴う方法により得られる場合には、この試験方法において用いられるフィルムは上記のように（１４０℃の温度で２時間）硬化される。
【０２６９】
試験するために好適なフィルムの平均のキャリパーは、１００〜６００ミクロンであり、好ましくは本明細書の平均のキャリパーは約４００ミクロンであり、最小のキャリパーは１００ミクロンであり、及び最大のキャリパーは７００ミクロンである。試料のキャリパーは、典型的な低圧キャリパーゲージ、例えばミツトヨキャリパーゲージ（Mitutoyo Caliper Gauge）を用いて、約６２０Ｐａ（０．０９ｐｓｉ）の圧力により０．００１ｍｍの精度で、試料の３つの異なる区域において測定され、及び平均が取られる。
【０２７０】
上記のように得られたポリマーフィルムが、１０ｍｍ幅及び少なくとも５０ｍｍ長さの長方形の試料に切断される。試料は、非常に鋭いカッター、例えば精密試料カッター（precision sample cutters）を用いて切断される必要がある。用いられる典型的な装置は、ドイツのバーリンゲン（Balingen）のアイデアル−ワーク（Ideal-Werk）からのサンプルカッター・アイデアル（Sample Cutter IDEAL）１０３６Ａである。
【０２７１】
フィルム試料が、空泡、孔、含有物、切れ目のような目に見える欠陥が実質的になく、並びに鋭い、及び実質的に欠陥がない縁を有することは重要である場合がある。試料は、上記の実験室条件で２時間平衡化される。
【０２７２】
次に切断試料を、標準的な実験室用の秤を用いて０．００１ｇの精度まで秤量し、及び乾燥した試料の重量が記録される。切断試料を、上に指定したような実験室温度で脱イオン水中に約２．５時間浸し、湿潤試料を得る。吸収後、試料は水から取り出され、及び過剰の水がそっと拭き取られる。次に湿潤試料が再び秤量される。
【０２７３】
試料の吸水率が次のように決定される：
吸水率（ｇ／ｇによる）＝（湿潤試料重量［ｇ］−乾燥試料重量［ｇ］／乾燥試料重量［ｇ］。
【０２７４】
決定されたような吸水率は、フィルム試料の膨潤能力と呼ばれる。
【０２７５】
フィルムの平均キャリパー、湿潤試料の長さ及び幅が定義された装置を用いて測定され；次に試料は引張試験に直接用いられる。
【０２７６】
次に、引張試験機ソフトウェアが起動され及びパラメータが次の試験条件に設定される：
【表１】
2007501314.tif 000003
【０２７７】
プログラムは次のデータを少なくとも記録するべきである：
・  引張曲線について、％によるひずみ、及びＭＰａによるひずみ時の応力（工程において５％以下の絶対ひずみ）
・  ％による破断するための伸長
・  ％による破断時応力
・  標本寸法、ゲージ長
【０２７８】
試験が湿潤試料上で実行されるため、本発明の目的上、破断するための伸長は、破断するための湿潤伸長と呼ばれ、及び破断時引張応力は、破断時湿潤応力と呼ばれる。
【０２７９】
本明細書で用いられる時、破断時点では、破断するための湿潤伸長の％は、湿潤伸張性の％である。
【０２８０】
試験機は較正され、及びロードセルの力はゼロに設定される。フィルム試料の一方の末端部が、静止ジョーの中に挿入され、これは次に閉じられる。フィルム試料の反対の方の末端部が、可動ジョーの中に挿入され、これは次に、いずれの緩みも排除するために十分な張力であるが、ロードセル上では０．０５Ｎ未満の力により閉じられる。
【０２８１】
引張試験機が始動され、及び上記のデータが（製造者の指示に記載されるように）収集される。
【０２８２】
機器は、試料全体が破断するまで動作するべきである。ジョーの線においてフィルム試料が破断する場合には、この試験について、それは廃棄されるべきである。
【０２８３】
本明細書で用いられる時、湿潤伸張性及び引張応力の値の決定については、３試料の平均値を得るために、コーティング剤当たり最低３試料が測定されるべきであり、例えば、３試料の平均の湿潤伸張性が本明細書において「湿潤伸張性」と呼ばれ、これは少なくとも２００％であるべきである。
【０２８４】
平均の破断時弾性率の決定については、上記の方法により決定される湿潤引張曲線が評価され及び平均の弾性率が次のように決定される：
平均破断時湿潤弾性率＝破断時湿潤応力／破断時湿潤伸長
【０２８５】
（参考文献）
次の標準試験方法からの一般条件が、本明細書において特に指定のない限り適用される
ＥＤＡＮＡ  ＥＲＴ２０．２−９９「不織布引張強度（Nonwoven Tensile Strength）」
ＡＳＴＭ  Ｄ  ７６−９９「織物用引張試験機のための標準仕様（Standard Specification for Tensile Testing Machines for Textiles）」
ＡＳＴＭ  Ｄ  １５６６−００ｂ「ゴムに関する標準専門用語（Standard Terminology Relating to Rubber）」
ＩＳＯ  ９０７３−３：１９６９「引張強度及び伸長の決定（Determination of Tensile Strength and Elongation）」
【０２８６】
（定義）
先行荷重：この手順は、測定された荷重（力）が入力の先行荷重（本方法では０．０５Ｎ）を上回る最初の点を見出し、及びこの点にゼロの伸長値を割り当てることにより、荷重をかけられた時に試料中に存在する場合がある弛みを補正する。
破断感度：即時破断検出についての破断感度は、試料が破断した時を定義するために用いられるピーク荷重の百分率である。
破断点：計算のために、破断点は、ピークの所与の百分率で荷重が低下する、ピーク荷重後の最初の時点として定義される。
％伸長：移動したクロスヘッドの距離をゲージ長で割り算したもので、百分率として表される（％伸長＝クロスヘッドの距離＊１００％／ゲージ長）。
応力：引張方向に直角である試料の断面積で割り算したクランプ間に試料が発揮する力。
破断時応力：以下に記載されるように実行される試験について、破裂前に試験標本中に生じる最大応力
【０２８７】
（本明細書の好ましいコーティング剤中に用いられる湿潤伸張性材料の水膨潤能力／吸収能力を決定する方法）
好ましい処理剤中に本明細書において用いられる湿潤伸張性の吸水率／膨潤能力は、次のように決定できる。
【０２８８】
重量Ｍを有する特定の予備秤量された量の湿潤伸張性材料（試料）が、過剰量の脱イオン水中に浸漬され、及び約２．５時間の間水を「吸収」させられる。
【０２８９】
試料は水からそっと取り出され；可能であれば過剰の水は試料からティッシュタオルを用いて数秒間拭き取られる。次に試料は再び秤量され、そして湿潤試料重量Ｍ（試料−湿潤）が決定される。
【０２９０】
試料の吸水能力又は膨潤性／膨潤能力、Ｘ（ＡＣ試料）が次の式により決定される：
Ｘ（ＡＣ試料）＝｛Ｍ（試料湿潤）−Ｍ（試料）｝／Ｍ（試料）
値Ｘは、乾燥フィルム試料の１ｇ当たりに吸収された流体のｇにより報告される。
【０２９１】
本明細書の湿潤伸張性、好ましくはエラストマーのポリマーは、典型的には非水膨潤性又は水吸収性であり、これは一般に、こうしたコーティング剤（の成分）は、上記の方法で決定される時、典型的には０．５ｇ／ｇ未満、又は更には０．２ｇ／ｇ未満、又は更には０．１ｇ／ｇ未満の量で水を吸収することを意味する。
【０２９２】
（コーティングのキャリパー及びコーティングのキャリパーの均一性の決定）
本明細書に記載されるように、表面処理されたＡＧＭ上のコーティングである表面処理層は、典型的には、当業者に既知の標準的な走査電子顕微鏡検査、好ましくは環境走査電子顕微鏡検査（ＥＳＥＭ）により調査されることができる。例えば、コーティング層若しくは殻、又はコーティング（層若しくは殻）のキャリパー及び均一性を決定することができる。
【０２９３】
次の方法において、本発明のコーティングされたＡＧＭの平均のキャリパー及びキャリパーの均一性を、材料の横断面を介して決定するためにＥＳＥＭ評価がまた用いられる。
装置モデル：ＥＳＥＭ  ＸＬ  ３０  ＦＥＧ（電界放射電子銃）
【０２９４】
ＥＳＥＭ設定：低倍率（３５Ｘ）で同様に画像を得るために金に覆われた試料を用いる高真空モード、並びにそのまま（金の覆いを必要としない）のラテックスの殻の画像を得るためにＬＦＤ（約８０％のガス状二次電子＋２０％二次電子を検出する大視野検出器）、及びＰＬＡ（圧制限開口（Pressure Limiting Aperture））なしのブレット（bullet）を有するＥＳＥＭ乾燥モード
フィラメント張力：高真空モードにおいて３ＫＶ及びＥＳＥＭ乾燥モードにおいて１２ＫＶ。
【０２９５】
ＥＳＥＭ乾燥モードにおけるチェンバー内の圧力：ゼラチン状試料について４０〜１３３ｋＰａ（０．３トール〜１トール）及び残りの試料について１０７〜１３３ｋＰａ（０．８〜１トール）。
【０２９６】
試料は周囲条件で約１時間後、標準ＥＳＥＭ条件／装置を用いて観察できる。次に、同じ試料が、テフロン（Teflon）の刃（テフロン（Teflon）の刃は、参照コードＴ５３３２によりＡＧＡＲ科学カタログ（ＡＳＳＩＮＧ）から入手可能である）を用いて、試料が切断される前に及び横断面切断により試料が切断された後に、高真空モードで観察できる。
【０２９７】
コーティングされたＡＧＭは、処理されていないＡＧＭとは異なる形態を有し、及びコーティング層又は殻はＥＳＥＭ画像において、特に断面図を観察する時に明確に視認できる。
【０２９８】
次に、コーティングされたＡＧＭの少なくとも５つの粒子を分析することにより、並びに各粒子の横断面を分析し及び少なくとも３つの異なる区域のコーティングのキャリパーを測定し及びそれらの平均を取ることにより各粒子の平均のキャリパーを決定することにより、コーティング層／殻の平均のキャリパーが決定される。コーティング層又は殻の均一性は、少なくとも５つの異なる粒子について、横断面粒子のＥＳＥＭを介して最小及び最大のキャリパーを決定することにより決定される。
【０２９９】
ＥＳＥＭにおいてコーティングが明確に視認できない場合、適用されるコーティングについて特定の、当業者に既知の染色技術、例えば四酸化オスミウム、過マンガン酸カリウムなどとの対比を強化することなどが、例えば、ＥＳＥＭ方法を用いる前に、用いられてもよい。
【国際調査報告】
2007501314.tif 000004
2007501314.tif 000005
2007501314.tif 000006